(57)【要約】【課題】成形性及び耐摩耗性に優れた研磨パッド用組成物及びこれを用いた研磨パッドを提供する。【解決手段】未架橋１，２−ポリブタジエンと、未架橋エチレン−酢酸ビニル共重合体と、β−サイクロデキストリン粒子と有機過酸化物とを含有する混練物を金型を内で架橋処理し、研磨パッドを得る。得られる研磨パッドは、１０質量％以上の架橋１，２−ポリブタジエン及び架橋エチレン−酢酸ビニル共重合体を含有する非水溶性マトリックスと、非水溶性マトリックス中に分散され、β−シクロデキストリンからなる水溶性粒子とを含有する研磨パッド用組成物からなる。【選択図】なし【特許請求の範囲】
【請求項１】
非水溶性マトリックスと該非水溶性マトリックス中に分散された水溶性粒子とを含有する研磨パッド用組成物において、該非水溶性マトリックスは架橋１，２−ポリブタジエンと、架橋１，２−ポリブタジエン及び架橋エチレン−酢酸ビニル共重合体の両方を除く他の架橋重合体とを含有し、該架橋１，２−ポリブタジエンは、該非水溶性マトリックス全体を１００質量％とした場合に１０質量％以上であることを特徴とする研磨パッド用組成物。
【請求項２】
非水溶性マトリックスと該非水溶性マトリックス中に分散された水溶性粒子とを含有する研磨パッド用組成物において、該非水溶性マトリックスは架橋１，２−ポリブタジエンと架橋エチレン−酢酸ビニル共重合体とを含有し、該架橋１，２−ポリブタジエンは該非水溶性マトリックス全体を１００質量％とした場合に１０質量％以上であり、且つ、該架橋１，２−ポリブタジエンは該架橋１，２−ポリブタジエンと該架橋エチレン−酢酸ビニル共重合体との合計を１００質量％とした場合に５０質量％以上であることを特徴とする研磨パッド用組成物。
【請求項３】
上記非水溶性マトリックスは、更に、架橋１，２−ポリブタジエン及び架橋エチレン−酢酸ビニル共重合体の両方を除く他の架橋重合体を含有する請求項２記載の研磨パッド用組成物。
【請求項４】
上記他の架橋重合体は、架橋ポリエチレン重合体、架橋アクリロニトリル−スチレン−ブタジエン共重合体、及び架橋スチレン−ブタジエン−スチレン共重合体のうちの少なくとも１種である請求項１又は３に記載の研磨パッド用組成物。
【請求項５】
請求項１乃至４のうちのいずれか１項に記載の研磨パッド用組成物からなる研磨部を備えることを特徴とする研磨パッド。
【発明の詳細な説明】
【技術分野】
【０００１】
本発明は、研磨パッド用組成物及びこれを用いた研磨パッドに関する。更に詳しくは、成形性及び耐摩耗性に優れた研磨パッド用組成物及びこれを用いた研磨パッドに関する。本発明は、半導体装置の製造において広く利用される。特に半導体ウェハ等の表面の化学機械研磨等において好適である。
【背景技術】
【０００２】
近年、平坦面を形成する方法としてＣｈｅｍｉｃａｌ  Ｍｅｃｈａｎｉｃａｌ  Ｐｏｌｉｓｈｉｎｇ（ＣＭＰ）が注目されている。ＣＭＰでは研磨パッドと被研磨面とを摺動させながら、砥粒が分散された水系分散体であるスラリーを研磨パッド表面に供給し、研磨パッド表面に開口する穴（以下、「ポア」という）にスラリーを滞留させて研磨が行われる。
【０００３】
本発明者らは、架橋重合体を含有する研磨パッド用組成物を用いた研磨パッドが優れた性能を発揮できることを見出した。この技術は特開２００１−３３４４５５号公報にて開示されている。そのほか、従来より知られている研磨パッド等に関する技術として、特表平８−５００６２２号公報、特開２０００−３４４１６号公報、特開２０００−３３５５２号公報及び特開２０００−３４４１６号公報等がある。しかし、各種性能の更なる向上を図る必要がある。
【発明の開示】
【発明が解決しようとする課題】
【０００４】
本発明は上記実情に鑑みてなされたものであり、成形性及び耐摩耗性に優れた研磨パッド用組成物及びこれを用いた研磨パッドを提供することを目的とする。
【課題を解決するための手段】
【０００５】
本発明は、下記（１）〜（４）の研磨パッド用組成物及びこれを用いた研磨パッドを提供する。
（１）  非水溶性マトリックスと該非水溶性マトリックス中に分散された水溶性粒子とを含有する研磨パッド用組成物において、該非水溶性マトリックスは架橋１，２−ポリブタジエンと、架橋１，２−ポリブタジエン及び架橋エチレン−酢酸ビニル共重合体の両方を除く他の架橋重合体とを含有し、該架橋１，２−ポリブタジエンは、該非水溶性マトリックス全体を１００質量％とした場合に１０質量％以上であることを特徴とする研磨パッド用組成物。
（２）  非水溶性マトリックスと該非水溶性マトリックス中に分散された水溶性粒子とを含有する研磨パッド用組成物において、該非水溶性マトリックスは架橋１，２−ポリブタジエンと架橋エチレン−酢酸ビニル共重合体とを含有し、該架橋１，２−ポリブタジエンは該非水溶性マトリックス全体を１００質量％とした場合に１０質量％以上であり、且つ、該架橋１，２−ポリブタジエンは該架橋１，２−ポリブタジエンと該架橋エチレン−酢酸ビニル共重合体との合計を１００質量％とした場合に５０質量％以上であることを特徴とする研磨パッド用組成物。
（３）  上記非水溶性マトリックスは、更に、架橋１，２−ポリブタジエン及び架橋エチレン−酢酸ビニル共重合体の両方を除く他の架橋重合体を含有する上記（２）に記載の研磨パッド用組成物。
（４）  上記他の架橋重合体は、架橋ポリエチレン重合体、架橋アクリロニトリル−スチレン−ブタジエン共重合体、及び架橋スチレン−ブタジエン−スチレン共重合体のうちの少なくとも１種である上記（１）又は上記（３）に記載の研磨パッド用組成物。
（５）  上記（１）乃至上記（４）のうちのいずれかに記載の研磨パッド用組成物からなる研磨部を備えることを特徴とする研磨パッド。
【発明の効果】
【０００６】
本発明の研磨パッド用組成物によると、優れた研磨性能を有する研磨パッド及び複層型研磨パッドを効率よく、安定して得ることができる。また、耐摩耗性に優れた研磨パッド及び複層型研磨パッドを得ることができる。
他の架橋重合体が、架橋エチレン−酢酸ビニル共重合体、架橋ポリエチレン重合体、架橋アクリロニトリル−スチレン−ブタジエン共重合体、及び架橋スチレン−ブタジエン−スチレン共重合体のうちの少なくとも１種である場合は、特に優れた成形性及び耐摩耗性を得ることができる。
本発明の研磨パッドによると、耐摩耗性に優れ、安定した研磨性能を長期にわたって発揮させることができる。
【発明を実施するための最良の形態】
【０００７】
以下、本発明を詳しく説明する。
［１］架橋ＰＢＤ及び他の架橋重合体を含有する研磨パッド用組成物
上記「非水溶性マトリックス」は、後述する研磨パッドの研磨部、更には研磨パッド全体（以下、併せて「研磨部及び研磨パッド」ともいう）を構成する母相である。この非水溶性マトリックスには後述する水溶性粒子が分散されて含有される。また、非水溶性マトリックスには架橋１，２−ポリブタジエン（以下、単に「架橋ＰＢＤ」ともいう）が含有され、架橋エチレン−酢酸ビニル共重合体（以下、単に「架橋ＥＶＡ」ともいう）は含有されず、架橋ＰＢＤ及び架橋ＥＶＡの両方を除く他の架橋重合体が含有される。
【０００８】
上記「架橋１，２−ポリブタジエン」は、非水溶性マトリックスに弾性回復力を付与でき、研磨時に研磨部及び研磨パッドにかかるずり応力による変位を小さく抑えることができる。このため、研磨時及びドレッシング時に非水溶性マトリックスが過度に引き延ばされ塑性変形してポアが埋まることや毛羽立ちが短期間で潰れることを抑制できる。即ち、良好な研磨状態を長く維持でき、また、ドレッシング時にはポアを効率よく形成できる。また、ドレッシングによって研磨部及び研磨パッドの表面が過度に毛羽立つことも抑制でき、研磨平坦性が阻害されない。
【０００９】
架橋ＰＢＤの含有量は、非水溶性マトリックス全体を１００質量％とした場合に、１０質量％以上であり、１５質量％以上であることが好ましく、２０質量％以上であることがより好ましく、３０質量％以上であることが特に好ましい。但し、通常、９５質量％以下である。架橋ＰＢＤの含有量が１０質量％未満であると上記架橋ＰＢＤを含有する効果が十分に発揮され難い場合がある。
この架橋ＰＢＤは、どのような方法で架橋されたものであってもよい。即ち、例えば、有機過酸化物、硫黄、硫黄化合物等を用いて化学架橋されたものであってもよく、加熱により熱架橋されたものであってもよく、電子線照射等により放射線架橋されたものであってもよく、更にはこれらのうちの２種以上の架橋方法により架橋されたものであってもよい。
【００１０】
上記「他の架橋重合体」は、非水溶性マトリックスに含有される架橋ＰＢＤ及び架橋ＥＶＡを除く架橋重合体である。他の架橋重合体が含有されることにより、（１）成形性が向上される。この成形性とは、成形のし易さ及びハンドリング性等を含むものである。例えば、金型内に非水溶性マトリックスとなる未架橋物を充填し、架橋剤等を用いて金型内にて架橋させ、その後、得られた成形体（研磨パッド及び研磨層等）を脱型する工程を行う場合がある。この脱型を行う時に成形体が割れたり、欠けたりすることを確実に防止できる。また、（２）優れた耐摩耗性が付与される。このため、長寿命な研磨部及び研磨パッドを得ることができる。
【００１１】
この他の架橋重合体の種類は特に限定されない。他の架橋重合体としては、熱可塑性樹脂、エラストマー、ゴム及び硬化性樹脂（熱硬化性樹脂、光硬化性樹脂等、熱、光等により、硬化される樹脂）等の未架橋重合体のうちの１種が架橋されてなる架橋重合体や、これらの未架橋重合体のうちの２種以上が共架橋されてなる架橋重合体等を挙げることができる。これらは単独で又は組み合わせて用いることができる。
熱可塑性樹脂としては、ポリエチレン等のポリオレフィン系樹脂（ＥＶＡを除く）、アクリロニトリル−スチレン−ブタジエン共重合体（ＡＢＳ樹脂等）、ポリスチレン系樹脂、ポリアクリル系樹脂｛（メタ）アクリレート系樹脂等｝、ビニルエステル系樹脂（ＥＶＡを除く）、飽和ポリエステル系樹脂、ポリアミド系樹脂、フッ素樹脂（ポリフッ化ビニリデン等）、ポリカーボネート系樹脂、ポリアセタール系樹脂等が挙げられる。
【００１２】
エラストマーとしては、ポリオレフィン系エラストマー（ＥＶＡを除く）、スチレン系エラストマー｛スチレン−ブタジエン−スチレン共重合体、その水素添加ブロック共重合体（ＳＥＢＳ）等｝、熱可塑性ポリウレタン系エラストマー、熱可塑性ポリエステル系エラストマー、ポリアミド系エラストマー、シリコーン樹脂系エラストマー、フッ素樹脂系エラストマー等が挙げられる。
【００１３】
ゴムとしては、ブタジエン系ゴム（高シスブタジエンゴム、低シスブタジエンゴム等）、イソプレン系ゴム、スチレン−ブタジエン系ゴム、スチレン−イソプレン系ゴム等の共役ジエン系ゴム、アクロルニトリル−ブタジエン系ゴム等のニトリル系ゴム、アクリル系ゴム、エチレン−プロピレン系ゴム、エチレン−プロピレン−ジエン系ゴム等のエチレン−α−オレフィン系ゴム、及び、ブチルゴムやシリコーンゴムやフッ素ゴム等のその他のゴムが挙げられる。
硬化性樹脂としては、ウレタン系樹脂、エポキシ系樹脂、（メタ）アクリル系樹脂、不飽和ポリエステル系樹脂、ポリウレタン−ウレア系樹脂、ウレア系樹脂、ケイ素系樹脂、フェノール系樹脂等が挙げられる。
【００１４】
これら他の架橋重合体は、前記架橋ＰＢＤと同様にどのような方法で架橋されたものであってもよい。また、これらの他の架橋重合体は、架橋ＰＢＤと共架橋されていてもよく、共架橋されていなくてもよい。また、これらの他の架橋重合体は、酸無水物基、カルボキシル基、ヒドロキシル基、エポキシ基、アミノ基等により変性された重合体であってもよい。変性により、架橋ＰＢＤや、後述する水溶性粒子や、スラリーとの親和性を調節することができる。
【００１５】
上記他の架橋重合体の中でも、ポリエチレン樹脂、アクリロニトリル−スチレン−ブタジエン共重合体、スチレン−ブタジエン−スチレン共重合体、ポリアクリル系樹脂、ビニルエステル系樹脂、飽和ポリエステル系樹脂、ポリアミド系樹脂及びポリアセタール系樹脂のうちの少なくとも１種が架橋又は共架橋された架橋重合体が好ましい。これらの架橋重合体は、成形性及び耐摩耗性を向上させる効果が大きい。また、吸水による軟化が少なく、スラリー中に含有される酸やアルカリに対して安定である。
これら他の架橋重合体の含有量は、非水溶性マトリックス全体を１００質量％とした場合に、５質量％以上であることが好ましく、１０質量％以上であることがより好ましく、２０質量％以上であることが特に好ましい。但し、他の架橋重合体は９０質量％以下である。他の架橋重合体の含有量が５質量％未満であると前記（１）及び（２）の効果が十分に発揮されない場合がある。
【００１６】
上記架橋ＰＢＤ及び他の架橋重合体の好ましい含有量は各々の組合せとすることができる。即ち、例えば、架橋ＰＢＤが１０〜９５質量％であり且つ他の架橋重合体が５〜９０質量％であることが好ましく、架橋ＰＢＤが１５〜９５質量％であり且つ他の架橋重合体が５〜８５質量％であることがより好ましく、架橋ＰＢＤが２０〜９０質量％であり且つ他の架橋重合体が１０〜８０質量％であることが特に好ましく、架橋ＰＢＤが３０〜８０質量％であり且つ他の架橋重合体が２０〜７０質量％であることがとりわけ好ましい。
【００１７】
本発明の研磨パッド用組成物を構成する非水溶性マトリックスは、上記のように架橋ＰＢＤを非水溶性マトリックスに対して１０質量％以上含有し、且つ他の架橋重合体を含有することにより、ＪＩＳ  Ｋ  ６２５１に準じて非水溶性マトリックスからなる試験片を８０℃において破断させた場合に、破断後に残留する伸び（以下、単に「破断残留伸び」という）を１００％以下とすることができる。即ち、破断した後の標線間合計距離が破断前の標線間距離の２倍以下となる。この破断残留伸びは３０％以下（更に好ましくは１０％以下、とりわけ好ましくは５％以下、通常０％以上）であることがより好ましい。破断残留伸びが１００％を超えると、研磨時及び面更新時に研磨部及び研磨パッドの表面から掻き取られた又は引き延ばされた微細片がポアを塞ぎ易くなる傾向にあり好ましくない。尚、この「破断残留伸び」とは、ＪＩＳ  Ｋ  ６２５１「加硫ゴムの引張試験方法」に準じて、試験片形状ダンベル状３号形、引張速度５００ｍｍ／分、試験温度８０℃で引張試験を行い試験片を破断させた場合に、破断して分割された試験片の各々の標線から破断部までの合計距離から、試験前の標線間距離を差し引いた距離の伸び率である。また、実際の研磨においては摺動により発熱するため温度８０℃における試験である。
【００１８】
尚、本発明の研磨パッド用組成物には、架橋ＰＢＤ及び他の架橋重合体以外に、未架橋重合体を含有してもよい。未架橋重合体としては、未架橋１，２−ポリブタジエン及び未架橋エチレン−酢酸ビニル共重合体の他、前記他の架橋重合体として挙げた熱可塑性樹脂、エラストマー、ゴム及び硬化性樹脂等の未架橋重合体を挙げることができる。
【００１９】
上記「水溶性粒子」は、水系分散体であるスラリーと接触することにより非水溶性マトリックスから脱離するものであり、非水溶性マトリックス中に分散されている。この水溶性粒子が脱離することにより非水溶性マトリックスにはポアが形成される。水溶性粒子の脱離は、スラリー中に含有される水等との接触により溶解することで生じてもよく、この水等を含有して膨潤し、ゲル状となることで生じるものであってもよい。更に、この溶解又は膨潤は水によるものばかりでなく、メタノール等のアルコール系溶剤を含有する水系混合媒体との接触によるものであってもよい。
【００２０】
水溶性粒子は、ポアを形成する以外にも、研磨部及び研磨パッドの押し込み硬さを大きくし、押圧による被研磨体の押し込み量を小さくする効果を有する。即ち、例えば、水溶性粒子を含有することにより研磨部及び研磨パッドのショアＤ硬度は３５以上（より好ましくは５０〜９０、更に好ましくは６０〜８５、通常１００以下）にすることができる。ショアＤ硬度が３５以上であると、被研磨体に負荷できる圧力を大きくでき、これに伴い研磨速度を向上させることができる。更に加えて、高い研磨平坦性が得られる。従って、この水溶性粒子は、研磨部及び研磨パッドの十分な押し込み硬さを確保できる中実体であることが特に好ましい。
【００２１】
水溶性粒子を構成する水溶性化合物の種類は特に限定されないが、例えば、有機系水溶性化合物及び無機系水溶性化合物を挙げることができる。有機系水溶性化合物としては、糖類（シクロデキストリン、デキストリン及びでんぷん等の多糖類、乳糖、マンニット等）、セルロース類（ヒドロキシプロピルセルロース、メチルセルロース等）、蛋白質、ポリビニルアルコール、ポリビニルピロリドン、ポリアクリル酸、ポリアクリル酸塩、ポリエチレンオキサイド、水溶性の感光性樹脂、スルホン化ポリイソプレン、スルホン化ポリイソプレン共重合体等を挙げることができる。更に、無機系水溶性化合物としては、酢酸カリウム、硝酸カリウム、炭酸カリウム、炭酸水素カリウム、塩化カリウム、臭化カリウム、リン酸カリウム、硝酸マグネシウム等を挙げることができる。これらの水溶性化合物は単独又は２種以上を組み合わせて用いることができる。更に、水溶性粒子は、所定の水溶性化合物からなる１種の水溶性粒子であってもよく、異なる水溶性化合物からなる２種以上の水溶性粒子であってもよい。
【００２２】
また、水溶性粒子の平均粒径は０．１〜５００μｍ（より好ましくは０．５〜１００μｍ、更に好ましくは１〜５０μｍ）とすることが好ましい。即ち、ポアの大きさは０．１〜５００μｍ（より好ましくは０．５〜１００μｍ、更に好ましくは１〜５０μｍ）であることが好ましい。水溶性粒子の平均粒径が０．１μｍ未満であると、形成されるポアの大きさが使用する砥粒より小さくなるためスラリーを十分に保持できる研磨部及び研磨パッドが得難くなる傾向にある。一方、５００μｍを超えると、形成されるポアの大きさが過大となり、得られる研磨部及び研磨パッドの機械的強度及び研磨速度が低下する傾向にある。
【００２３】
この水溶性粒子の含有量は、非水溶性マトリックスと水溶性粒子との合計を１００体積％とした場合に、水溶性粒子は１０〜９０体積％（より好ましくは１２〜６０体積％、更に好ましくは１５〜４５体積％）であることが好ましい。水溶性粒子の含有量が１０体積％未満であると、得られる研磨部及び研磨パッドにおいてポアが十分に形成されない場合があり、研磨速度が低下する場合がある。一方、９０体積％を超えて水溶性粒子を含有する場合は、得られる研磨部及び研磨パッドに内包された水溶性粒子が連鎖的に膨潤又は溶解することを十分に防止でき難くなる傾向にあり、研磨部及び研磨パッドの硬度及び機械的強度を適正な値に保持し難くなる。
【００２４】
また、水溶性粒子は、研磨部及び研磨パッド内において表層に露出した場合にのみ水溶し、研磨部及び研磨パッドの内部では吸湿し、更には膨潤しないことが好ましい。このため水溶性粒子は最外部の少なくとも一部に吸湿を抑制する外殻を備えることができる。この外殻は水溶性粒子に物理的に吸着していても、水溶性粒子と化学結合していても、更にはこの両方により水溶性粒子に接していてもよい。このような外殻を形成する材料としては、エポキシ樹脂、ポリイミド、ポリアミド、ポリシリケート等を挙げることができる。尚、この外殻は水溶性粒子の表面の一部のみに形成されていても十分に上記効果を得ることができる。
【００２５】
上記非水溶性マトリックスは、水溶性粒子との親和性並びに非水溶性マトリックス中における水溶性粒子の分散性を制御するため、相溶化剤を含有することができる。相溶化剤としては、酸無水物基、カルボキシル基、ヒドロキシル基、エポキシ基、オキサゾリン基及びアミノ基等により変性された重合体、ブロック共重合体、並びにランダム共重合体、更に、種々のノニオン系界面活性剤、カップリング剤等を挙げることができる。
【００２６】
更に、非水溶性マトリックス及び／又は水溶性粒子中に、従来からスラリーに含有されている砥粒、酸化剤、アルカリ金属の水酸化物、酸、使用時に酸を発生する塩、ｐＨ調節剤、界面活性剤及びスクラッチ防止剤等の１種又は２種以上を含有することができる。これにより研磨時に水のみを供給して研磨を行うことも可能となる。
上記砥粒としては、シリカ、アルミナ、セリア、ジルコニア及びチタニア等からなる粒子を挙げることができる。これらは１種又は２種以上を用いることができる。
上記酸化剤としては、過酸化水素、過酢酸、過安息香酸、ｔｅｒｔ−ブチルハイドロパーオキサイド等の有機過酸化物、過マンガン酸カリウム等の過マンガン酸化合物、重クロム酸カリウム等の重クロム酸化合物、ヨウ素酸カリウム等のハロゲン酸化合物、硝酸及び硝酸鉄等の硝酸化合物、過塩素酸等の過ハロゲン酸化合物、過硫酸アンモニウム等の過硫酸塩、並びにヘテロポリ酸等が挙げられる。これらの酸化剤のうちでは、分解生成物が無害である過酸化水素及び有機過酸化物の他、過硫酸アンモニウム等の過硫酸塩が特に好ましい。これらは１種又は２種以上を用いることができる。
【００２７】
上記アルカリ金属の水酸化物としては、水酸化ナトリウム、水酸化カリウム、水酸化ルビジウム、及び水酸化セシウム等が挙げられる。これらは１種又は２種以上を用いることができる。
上記酸としては有機酸及び無機酸が挙げられる。このうち有機酸としては、パラトルエンスルホン酸、ドデシルベンゼンスルホン酸、イソプレンスルホン酸、グルコン酸、乳酸、クエン酸、酒石酸、リンゴ酸、グリコール酸、マロン酸、ギ酸、シユウ酸、コハク酸、フマル酸、マレイン酸及びフタル酸等が挙げられる。また、無機酸としては、硝酸、塩酸及び硫酸等が挙げられる。これら酸は１種又は２種以上を用いることができる。
上記塩としては、上記酸のアンモニウム塩、ナトリウム塩、カリウム塩等のアルカリ金属塩、カルシウム塩、マグネシウム塩等のアルカリ土類金属塩等が挙げられる。これらは１種又は２種以上を用いることができる。
【００２８】
上記界面活性剤としては、カチオン系、アニオン系及びノニオン系を挙げることができる。このうちカチオン系界面活性剤としては、脂肪族アミン塩、脂肪族アンモニウム塩等が挙げられる。また、アニオン系界面活性剤としては、脂肪酸石鹸、アルキルエーテルカルボン酸塩等のカルボン酸塩、アルキルベンゼンスルホン酸塩、アルキルナフタレンスルホン酸塩、α−オレフィンスルホン酸塩等のスルホン酸塩、高級アルコール硫酸エステル塩、アルキルエーテル硫酸塩、ポリオキシエチレンアルキルフェニルエーテル硫酸塩等の硫酸エステル塩、アルキルリン酸エステル塩等のリン酸エステル塩などが挙げられる。更に、ノニオン系界面活性剤としては、ポリオキシエチレンアルキルエーテル等のエーテル型、グリセリンエステルのポリオキシエチレンエーテル等のエーテルエステル型、ポリエチレングリコール脂肪酸エステル、グリセリンエステル、ソルビタンエステル等のエステル型などが挙げられる。これらは１種又は２種以上を用いることができる。
【００２９】
上記スクラッチ防止剤としては、ビフェノール、ビピリジル、２−ビニルピリジン及び４−ビニルピリジン、サリチルアルドキシム、ｏ−フェニレンジアミン及びｍ−フェニレンジアミン、カテコール、ｏ−アミノフェノール、チオ尿素、Ｎ−アルキル基含有（メタ）アクリルアミド、Ｎ−アミノアルキル基含有（メタ）アクリルアミド、７−ヒドロキシ−５−メチル−１，３，４−トリアザインドリジン、５−メチル−１Ｈ−ベンゾトリアゾール、フタラジン、メラミン及び３−アミノ−５，６−ジメチル−１，２，４−トリアジン等が挙げられる。これらは１種又は２種以上を用いることができる。
【００３０】
また、非水溶性マトリックスは、上記相溶化剤、上記従来からスラリーに含有されている各種材料以外に、充填剤、軟化剤、酸化防止剤、紫外線吸収剤、帯電防止剤、滑剤、可塑剤等の各種の添加剤を含有することができる。このうち充填剤としては炭酸カルシウム、炭酸マグネシウム、タルク、クレー等の剛性を向上させる材料、及びシリカ、アルミナ、セリア、チタニア、ジルコニア、二酸化マンガン、三酸化二マンガン、炭酸バリウム等の研磨効果を備える材料等を用いてもよい。
【００３１】
前述の研磨パッド用組成物は、未架橋非水溶性マトリックスと未架橋非水溶性マトリックス中に分散された水溶性粒子とを含有する未架橋研磨パッド用組成物を架橋処理して得ることができる。更に、この未架橋非水溶性マトリックスは未架橋１，２−ポリブタジエンと、未架橋１，２−ポリブタジエン及び未架橋エチレン−酢酸ビニル共重合体の両方を除く他の未架橋重合体を含有し、未架橋１，２−ポリブタジエンは未架橋非水溶性マトリックス全体を１００質量％とした場合に１０質量％以上であり、架橋処理により未架橋１，２−ポリブタジエン及び他の未架橋重合体の各々の少なくとも一部が架橋されるものとすることができる。
【００３２】
未架橋非水溶性マトリックスは、架橋処理されて前記非水溶性マトリックスとなる。未架橋ＰＢＤは、架橋処理時に少なくとも一部が架橋される。架橋された部分は前記架橋ＰＢＤとなる。未架橋非水溶性マトリックス全体を１００質量％とした場合に未架橋ＰＢＤの含有量は、１０質量％以上であり、１５質量％以上であることが好ましく、２０質量％以上であることがより好ましく、３０質量％以上であることが特に好ましい。未架橋ＰＢＤの含有量が１０質量％未満であると、架橋後の非水溶性マトリックス中に含有される架橋ＰＢＤの量が１０質量％未満となる場合があり、架橋ＰＢＤが含有される効果が十分に得られ難くなる場合がある。
【００３３】
架橋ＰＢＤ及び架橋ＥＶＡを除く他の未架橋重合体は、架橋処理時に少なくとも一部が架橋され、前記他の架橋重合体となる。他の未架橋重合体としては、前述の熱可塑性樹脂、エラストマー、ゴム及び硬化性樹脂等の未架橋物を挙げることができる。更に、他の未架橋重合体は前記と同様に変性されていてもよい。これらは１種のみであってもよく、２種以上であってもよい。
これらの未架橋重合体の中でも、ポリエチレン樹脂、アクリロニトリル−スチレン−ブタジエン共重合体、スチレン−ブタジエン−スチレン共重合体、ポリアクリル系樹脂、ビニルエステル系樹脂、飽和ポリエステル系樹脂、ポリアミド系樹脂及びポリアセタール系樹脂の未架橋重合体のうちの少なくとも１種が好ましい。これらは１種のみであってもよく、２種以上であってもよい。これらが好ましい理由は前述の通りである。
他の未架橋重合体の含有量は、未架橋非水溶性マトリックス全体を１００質量％とした場合に、５質量％以上であることが好ましく、１０質量％以上であることがより好ましく、２０質量％以上であることが特に好ましい。但し、他の未架橋重合体は９０質量％以下である。他の未架橋重合体の含有量が５質量％未満であると得られる研磨パッドにおいて前記（１）及び（２）の効果が十分に発揮されない場合がある。
【００３４】
上記未架橋ＰＢＤ及び他の未架橋重合体の好ましい含有量は各々の組合せとすることができる。即ち、例えば、未架橋ＰＢＤが１０〜９５質量％であり且つ他の未架橋重合体が５〜９０質量％であることが好ましく、未架橋ＰＢＤが１５〜９５質量％であり且つ他の未架橋重合体が５〜８５質量％であることがより好ましく、未架橋ＰＢＤが２０〜９０質量％であり且つ他の未架橋重合体が１０〜８０質量％であることが特に好ましく、未架橋ＰＢＤが３０〜８０質量％であり且つ他の未架橋重合体が２０〜７０質量％であることがとりわけ好ましい。
【００３５】
架橋処理は、未架橋ＰＢＤ及び他の未架橋重合体の少なくとも一部を架橋する処理である。この架橋処理においては、未架橋ＰＢＤと他の未架橋重合体とは共架橋されても、共架橋されなくてもよい。また、未架橋ＰＢＤの架橋と他の未架橋重合体の架橋とを同時に行ってもよく、いずれか一方を先に行い他方を後から行ってもよい。また、架橋を行う方法は特に限定されず、有機過酸化物、硫黄、硫黄化合物等を用いて化学架橋、加熱により熱架橋、及び電子線照射等により放射線架橋などにより行うことができる。これらの中でも、架橋効率が良好であるため有機過酸化物を用いた架橋を行うことが好ましい。
更に、この架橋処理は、架橋処理後の非水溶性マトリックス中の架橋ＰＢＤの量が１０質量％以上となるものであり、未架橋ＰＢＤの架橋度が５％以上となるものであることが好ましく、１０％以上となるものであることがより好ましく、１５％以上となるものであることが特に好ましい。更には、架橋度が１００％となってもよい。
【００３６】
また、未架橋研磨パッド用組成物を得る方法は特に限定されないが、例えば、所定の有機材料等の必要な材料を混練機等により混練して得ることができる。混練機としては従来より公知のものを用いることができる。例えば、ロール、ニーダー、バンバリーミキサー、押出機（単軸、多軸）等の混練機を挙げることができる。但し、混練する際には、混練し易いように加熱して混練されるが、この時の温度において水溶性化合物が固体であることが好ましい。固体であることにより、未架橋非水溶性マトリックスとの相溶性の大きさに関わらず水溶性粒子を前記の好ましい平均粒径で分散させることができる。従って、使用する未架橋非水溶性マトリックスの加工温度により、水溶性粒子の種類を選択することが好ましい。
【００３７】
［２］架橋ＰＢＤ、架橋ＥＶＡ及び他の架橋重合体を含有する研磨パッド用組成物
上記「非水溶性マトリックス」は、研磨パッドの研磨部、更には研磨パッド全体を構成する母相である。この非水溶性マトリックスには水溶性粒子が分散されて含有される。また、非水溶性マトリックスは少なくとも架橋ＰＢＤと架橋ＥＶＡとを含有する。
【００３８】
上記「架橋１，２−ポリブタジエン」は、前記［１］と同様な効果を付与でき、良好な研磨状態を長く維持でき、ドレッシング時にはポアを効率よく形成でき、研磨平坦性が阻害されない。架橋ＰＢＤの含有量は、非水溶性マトリックス全体を１００質量％とした場合に、１０質量％以上であり、１５質量％以上であることが好ましく、２０質量％以上であることがより好ましく、３０質量％以上であることが特に好ましい。但し、通常、９５質量％以下である。架橋ＰＢＤの含有量が１０質量％未満であると上記架橋ＰＢＤを含有する効果が十分に発揮され難い場合がある。架橋ＰＢＤは前記［１］と同様に架橋の方法は限定されない。
【００３９】
上記「架橋エチレン−酢酸ビニル共重合体」は、これが含有されることにより（１）優れた成形性を付与される。この成形性とは、成形のし易さ及びハンドリング性等を含むものである。例えば、金型内に非水溶性マトリックスとなる未架橋物を充填し、架橋剤等を用いて金型内にて架橋させ、その後、得られた成形体（研磨部及び研磨パッド）を脱型する工程を行う場合がある。この脱型を行う時に成形体が割れたり、欠けたりすることを確実に防止できる。また、（２）優れた耐摩耗性が付与される。このため、長寿命な研磨パッドを得ることができる。
【００４０】
更に、（３）縦弾性率の温度依存性が低減される。特に、縦弾性率が温度に対してより緩やかに変化するように改善され、特定の温度範囲で急激に縦弾性率が変化することが抑制できる。温度依存性が低減されることにより研磨時の温度上昇により非水溶性マトリックスが過度に軟化することを防止でき、研磨速度の低下を抑制できる。更に、温度に対してより緩やかに変化することにより軟化具合を予測でき、研磨初期からの研磨性能を保持させ易く、研磨を安定して行うことができる。
【００４１】
この架橋ＥＶＡの含有量は、非水溶性マトリックス全体を１００質量％とした場合に、５質量％以上であることが好ましく、１０質量％以上であることがより好ましく、２０質量％以上であることが特に好ましく、３０質量％以上であることがとりわけ好ましい。但し、架橋ＥＶＡは架橋ＰＢＤとの合計を１００質量％とした場合に架橋ＥＶＡが５０質量％未満となる範囲で含有される。
また、架橋ＥＶＡの酢酸ビニル単位の含有量は特に限定されないが、通常、３質量％以上である。３質量％未満であると縦弾性率の温度依存性を低減する効果が十分に得られ難くなる場合がある。この酢酸ビニル単位の含有量は５〜５０質量％であることが好ましく、５〜３０質量％であることがより好ましく、１０〜３０質量％であることが特に好ましい。酢酸ビニル単位の含有量が５０質量％を超えると、過架橋となり易く、十分な靭性を保持し難くなる場合がある。また、前記架橋ＰＢＤと同様にどのような方法で架橋されたものであってもよい。
【００４２】
更に、非水溶性マトリックス全体を１００質量％とした場合に、架橋ＰＢＤの含有量（Ｘ１）と架橋ＥＶＡの含有量（Ｙ１）との好ましい組合せとしては、例えば、Ｘ１が１０質量％を超えＹ１が５質量％以上であり且つ｛Ｘ１／（Ｘ１＋Ｙ１）×１００｝>５０であることが好ましく、Ｘ１が２０質量％を超えＹ１が１０質量％以上であり且つ｛Ｘ１／（Ｘ１＋Ｙ１）×１００｝>５０であることがより好ましく、Ｘ１が３０質量％を超えＹ１が１５質量％以上であり且つ｛Ｘ１／（Ｘ１＋Ｙ１）×１００｝>５０であることが特に好ましく、Ｘ１が４０質量％を超え、Ｙ１が２０質量％以上であり且つ｛Ｘ１／（Ｘ１＋Ｙ１）×１００｝>５０であることがとりわけ好ましい。
【００４３】
本発明の研磨パッド用組成物には、架橋ＰＢＤ及び架橋ＥＶＡ以外に他の重合体を含有することができる。他の重合体としては、前記［１］に挙げた熱可塑性樹脂、エラストマー、ゴム及び硬化性樹脂等の未架橋重合体や、これらの未架橋重合体のうちの１種が架橋されてなる架橋重合体や、これらの未架橋重合体のうちの２種以上が共架橋されてなる架橋重合体等を挙げることができる。中でも、ポリエチレン樹脂、アクリロニトリル−スチレン−ブタジエン共重合体、スチレン−ブタジエン−スチレン共重合体、ポリアクリル系樹脂、ビニルエステル系樹脂、飽和ポリエステル系樹脂、ポリアミド系樹脂及びポリアセタール系樹脂のうちの少なくとも１種が好ましいことも同様である（架橋及び未架橋は限定されない）。
これらの他の架橋重合体は、前記架橋ＰＢＤと同様にどのような方法で架橋されたものであってもよい。また、これらの他の架橋重合体は、架橋ＰＢＤや架橋ＥＶＡと共架橋されていてもよく、共架橋されていなくてもよい。また、これらの他の架橋重合体は、酸無水物基、カルボキシル基、ヒドロキシル基、エポキシ基、アミノ基等により変性された重合体であってもよい。変性により、架橋ＰＢＤや、架橋ＥＶＡや、水溶性粒子や、スラリーとの親和性を調節することができる。
【００４４】
本発明の研磨パッド用組成物を構成する非水溶性マトリックスは、上記のように架橋ＰＢＤを非水溶性マトリックスに対して１０質量％以上含有し、且つ架橋ＥＶＡを含有することにより、前記［１］と同様に破断残留伸びを１００％以下とすることができる。
更に、架橋ＥＶＡを含有することで、温度０〜８０℃の間の縦弾性率の変化量を１０００ＭＰａ以下（更には８００ＭＰａ以下、特に６００ＭＰａ以下）に抑えることができる。これにより、特に研磨時及びドレッシング時に摺動等による発熱によって研磨部及び研磨パッドが過度に軟化することが防止される。
また、温度２０〜５０℃の間では、温度差１０℃の間における縦弾性率の変化量を５００ＭＰａ以下（更には４００ＭＰａ以下、特に２００ＭＰａ以下）に抑えることができる。これにより、非水溶性マトリックスの温度依存性はより緩やかに変化することとなり、温度による軟化具合を予測し易く、研磨状態を制御し易くなる。
この縦弾性率は、引張りモードでの縦断性率を測定することができる粘弾性測定器等を用いて、初期負荷１００ｇ、最大ひずみ０．０１％、周波数０．２Ｈｚとして測定した場合の値である。
【００４５】
上記「水溶性粒子」は、前記［１］における水溶性粒子をそのまま適用できる。また、非水溶性マトリックスは前記［１］と同様に相溶化剤を含有できる。更に、非水溶性マトリックス及び／又は水溶性粒子中は前記［１］と同様に従来からスラリーに含有されている砥粒、酸化剤、アルカリ金属の水酸化物、酸、使用時に酸を発生する塩、ｐＨ調節剤、界面活性剤及びスクラッチ防止剤等の１種又は２種以上を含有できる。
【００４６】
この［２］に記載の研磨パッド用組成物は、未架橋非水溶性マトリックスと未架橋非水溶性マトリックス中に分散された水溶性粒子とを含有する未架橋研磨パッド用組成物を架橋処理して得ることができる。更に、この未架橋非水溶性マトリックスは未架橋ＰＢＤと未架橋ＥＶＡとを含有し、未架橋ＰＢＤは未架橋非水溶性マトリックス全体を１００質量％とした場合に１０質量％以上であり、未架橋ＰＢＤは未架橋ＰＢＤと未架橋ＥＶＡとの合計を１００質量％とした場合に５０質量％以上であり、且つ、架橋処理により未架橋１，２−ポリブタジエン及び未架橋ＥＶＡの各々の少なくとも一部が架橋されるものとすることができる。
【００４７】
未架橋非水溶性マトリックスは、架橋処理されて前記非水溶性マトリックスとなる。未架橋ＰＢＤは、架橋処理時に少なくとも一部が架橋される。架橋された部分は前記架橋ＰＢＤとなる。未架橋非水溶性マトリックス全体を１００質量％とした場合に未架橋ＰＢＤの含有量は、１０質量％以上であり、１５質量％以上であることが好ましく、２０質量％以上であることがより好ましく、３０質量％以上であることが特に好ましい。未架橋ＰＢＤの含有量が１０質量％未満であると、架橋後の非水溶性マトリックス中に含有される架橋ＰＢＤの量が１０質量％未満となる場合があり、架橋ＰＢＤが含有される効果が十分に得られ難くなる場合がある。
【００４８】
未架橋ＥＶＡは、架橋処理時に少なくとも一部が架橋される。架橋された部分は前記架橋ＥＶＡとなる。未架橋非水溶性マトリックス全体を１００質量％とした場合に未架橋ＥＶＡの含有量は５質量％以上であることが好ましく、１０質量％以上であることがより好ましく、２０質量％以上であることが特に好ましく、３０質量％以上であることがとりわけ好ましい。但し、未架橋ＥＶＡは未架橋ＰＢＤとの合計を１００質量％とした場合に未架橋ＰＢＤが５０質量％以上となる範囲で含有される。未架橋ＥＶＡの含有量が５質量％未満であると架橋後の非水溶性マトリックス中に含有される架橋ＥＶＡが５質量％未満となる場合があり、架橋ＥＶＡが含有される効果が十分に得られ難くなる場合がある。
また、未架橋ＥＶＡの酢酸ビニル単位の含有量は特に限定されないが、前述の架橋ＥＶＡと同様な理由から前述の範囲とすることが好ましい。
【００４９】
また、非水溶性マトリックス全体を１００質量％とした場合に、未架橋ＰＢＤの含有量（Ｘ２）と未架橋ＥＶＡの含有量（Ｙ２）との好ましい組合せとしては、例えば、Ｘ２が１０質量％を超えＹ２が５質量％以上であり且つ｛Ｘ２／（Ｘ２＋Ｙ２）×１００｝>５０であることが好ましく、Ｘ２が２０質量％を超えＹ２が１０質量％以上であり且つ｛Ｘ２／（Ｘ２＋Ｙ２）×１００｝>５０であることがより好ましく、Ｘ２が３０質量％を超えＹ２が１５質量％以上であり且つ｛Ｘ２／（Ｘ２＋Ｙ２）×１００｝>５０であることが特に好ましく、Ｘ２が４０質量％を超え、Ｙ２が２０質量％以上であり且つ｛Ｘ２／（Ｘ２＋Ｙ２）×１００｝>５０であることがとりわけ好ましい。
【００５０】
更に、未架橋非水溶性マトリックスには、未架橋ＰＢＤ及び未架橋ＥＶＡ以外にも他の重合体を含有することができる。他の重合体としては、前記［１］に挙げた熱可塑性樹脂、エラストマー、ゴム及び硬化性樹脂等の未架橋重合体や、これらの未架橋重合体のうちの１種が架橋されてなる架橋重合体や、これらの未架橋重合体のうちの２種以上が共架橋されてなる架橋重合体等を挙げることができる。中でも、ポリエチレン樹脂、アクリロニトリル−スチレン−ブタジエン共重合体、スチレン−ブタジエン−スチレン共重合体、ポリアクリル系樹脂、ビニルエステル系樹脂、飽和ポリエステル系樹脂、ポリアミド系樹脂及びポリアセタール系樹脂の未架橋物うちの少なくとも１種が好ましい。
【００５１】
架橋処理は、未架橋ＰＢＤ及び未架橋ＥＶＡの少なくとも一部を架橋する処理である。この架橋処理においては、未架橋ＰＢＤと未架橋ＥＶＡとは共架橋されても、共架橋されなくてもよい。また、未架橋ＰＢＤの架橋と未架橋ＥＶＡの架橋とを同時に行ってもよく、いずれか一方を先に行い他方を後から行ってもよい。また、架橋を行う方法は特に限定されず、有機過酸化物、硫黄、硫黄化合物等を用いて化学架橋、加熱により熱架橋、及び電子線照射等により放射線架橋などにより行うことができる。これらの中でも、架橋効率が良好であるため有機過酸化物を用いた架橋を行うことが好ましい。
更に、この架橋処理は、架橋処理後の非水溶性マトリックス中の架橋ＰＢＤの量が１０質量％以上となるものであり、未架橋ＰＢＤ及び未架橋ＥＶＡの架橋度が各々５％以上となるものであることが好ましく、１０％以上となるものであることがより好ましく、１５％以上となるものであることが特に好ましい。更には、各々の架橋度が１００％となってもよい。
【００５２】
また、未架橋研磨パッド用組成物を得る方法は特に限定されず、前記［１］と同様にして得ることができる。更に、使用する未架橋非水溶性マトリックスの加工温度により、水溶性粒子の種類を選択することが好ましいことも前記［１］と同様である。
【００５３】
［３］研磨パッド
本発明の研磨パッドは、本発明の研磨パッド用組成物からなる研磨部を備える。上記「研磨部」は、研磨パッドの全部又は一部であって、研磨パッドの研磨に供される側の面の全部又は一部を構成する。この研磨部はスラリーや水等の供給により被研磨体に対して研磨効果を発揮できる部分である。研磨パッドのうち研磨部により構成される大きさは特に限定されないが、研磨パッドの研磨に供される側の面の少なくとも５０％以上（より好ましくは８０％以上、更に好ましくは９０％以上）であることが好ましい。研磨部により構成される部分が上記面の５０％未満であるとこの研磨部を備える効果が十分に発揮され難い場合がある。
【００５４】
また、本発明の研磨パッドは、本発明の研磨パッド用組成物からなる研磨部以外に他の機能を有する部分を備えることができる。他の機能を有する部分としては、例えば、光学式終点検出装置を用いて終点を検出するための窓部等を挙げることができる。窓部としては、例えば、厚さ２ｍｍにおいて、波長１００〜３００ｎｍの間のいずれかの波長の光の透過率が０．１％以上（好ましくは２％以上）であるか、又は、波長１００〜３０００ｎｍの間のいずれかの波長域における積算透過率が０．１％以上（好ましくは２％以上）である材料を用いることができる。
更に、本発明の研磨パッドは、本発明の研磨パッド用組成物からなる研磨部以外にも他の研磨パッド用組成物からなる研磨部を備えることもできる。
【００５５】
この研磨パッドの形状は特に限定されないが、例えば、円盤状、ベルト状、ローラー状等とすることができ、研磨装置に応じて適宜選択することが好ましい。また、使用前における研磨パッドの大きさも特に限定されないが、円盤状の研磨パッドでは、例えば、直径０．５〜５００ｃｍ（更に１．０〜２５０ｃｍ、特に２０〜２００ｃｍ）、厚さ０．１〜１００ｍｍ（特に１〜１０ｍｍ）とすることができる。また、本発明の研磨パッドの研磨面には、必要に応じて溝を設けることができる。溝を備えることによりスラリーを研磨面の隅々に行き渡らせ、また、一時的に滞留させる効果を発揮できる。更に、研磨時に生じる研磨屑等の廃棄物を効率よく排出する経路となる。溝の形状は特に限定されず、環状、螺旋状、格子状、ドットパターン状等とすることができる。
また、本発明の研磨パッドの製造方法は特に限定されないが、金型を用いて成形することができる。また、シート状に成形した後、所定の形状に打ち抜いて得ることができる。更に、ブロック状に成形した後、所定の形状にスライスして得ることができる。
【００５６】
［４］複層型研磨パッド
本発明の研磨パッドと、この研磨パッドの裏面側（研磨に供される面の反対面側）に配された支持層とを備えることにより複層型研磨パッドを得ることができる。
支持層は、研磨パッドを裏面側で支える層である。この支持層の特性は特に限定されないが、研磨パッドに比べてより軟質であることが好ましい。より軟質な支持層を備えることにより、研磨パッドの厚さが薄い（例えば、０．５ｍｍ以下）場合であっても、研磨時に研磨パッドが浮き上がることや、研磨パッドの表面が湾曲すること等を防止でき、安定して研磨を行うことができる。この支持層の硬度は、研磨パッドの硬度の９０％以下（更には８０％以下、特に７０％以下、通常１０％以上）であることが好ましい。更には、ショアＤ硬度において７０以下（より好ましくは６０以下、更に好ましくは５０以下、通常１以上）であることが好ましい。
【００５７】
また、支持層は、多孔質体（発泡体）であっても、非多孔質体であってもよい。更に、その平面形状は特に限定されず、研磨パッドと同じであっても異なっていてもよい。この支持層の平面形状としては、例えば、円形、多角形（四角形等）などとすることができる。また、その厚さも特に限定されないが、例えば、０．１〜５ｍｍ（更に好ましくは０．５〜２ｍｍ）とすることができる。但し、例えば、研磨パッドが光学式終点検出装置を用いて終点を検出するための窓部を備える場合には、この窓部を透過する光を遮らないように、研磨パッドと同様な窓部又は同じ窓部を備えることや、窓部を備えず光が通過する切り欠かれた形状とすることもできる。
【００５８】
支持層を構成する材料も特に限定されないが、所定の形状及び性状への成形が容易であり、適度な弾性等を付与できることなどから有機材料を用いることが好ましい。有機材料としては、前記研磨パッドにおける非水溶性マトリックスを構成する各種重合体を適用することができる。但し、支持層を構成する有機材料は架橋重合体であっても、未架橋重合体であってもよい。
また、支持層は１層のみを備えていてもよく、２層以上を備えていてもよい。また、この支持層と研磨パッドとは直接接して積層されていてもよく、他の層を介して積層されていてもよい。更に、支持層は、研磨パッド又は他の層に接着剤、接着材（接着テープ等）などにより接着されていてもよく、部分的に溶融されることにより一体的に接合されていてもよい。
【００５９】
これらの本発明の研磨パッドや、複層型研磨パッドは、前記架橋ＰＢＤを含有することにより弾性回復力が付与される。加えて、他の架橋重合体を含有することにより優れた成形性及び耐摩耗性が付与される。このため、ＣＭＰにおいても特に高い平坦性が要求されるＳＴＩ、Ａｌ及びＣｕ等のメタル配線、Ａｌ、Ｃｕ及びＷ等を用いたビアプラグ、層間絶縁膜（酸化膜、Ｌｏｗ−ｋ及びＢＰＳＧ等）、窒化膜（ＴａＮ及びＴｉＮ等）、ポリシリコン、ベアシリコン等の研磨に好適である。
【実施例】
【００６０】
以下、実施例により本発明を具体的に説明する。
［１］研磨パッドの製造
実施例１
未架橋１，２−ポリブタジエン（ジェイエスアール株式会社製、品名「ＪＳＲ  ＲＢ８３０」）７０質量部と、未架橋エチレン−酢酸ビニル共重合体（東ソー株式会社製、品名「ウルトラセン６３０」）３０質量部と、水溶性粒子であるβ−サイクロデキストリン（横浜国際バイオ研究所株式会社製、品名「デキシパールβ−１００」、平均粒径２０μｍ）４０質量部と、を１６０℃に調温された二軸押し出し機を用いて混練した。その後、有機過酸化物（日本油脂株式会社製、品名「パークミルＤ４０」）１．０質量部を添加してさらに混練した。この混練物を１７０℃調温された金型内で１８分間保持して架橋処理を行い、直径６０ｃｍ、厚さ３ｍｍの研磨パッドを得た。得られた研磨パッドにおいて、熱分解ガスクロマトグラフ法（以下、単に「Ｐｙ−ＧＣ」という）による非水溶性マトリックス中の１，２−ポリブタジエンの含有量は７２質量％であった。更に、研磨パッド全体を１００体積％とした場合の水溶性粒子の体積割合は約２１体積％であった（非水溶性マトリックスと水溶性粒子との合計を１００体積％とした場合も同じ）。
【００６１】
実施例２
未架橋１，２−ポリブタジエン（ジェイエスアール株式会社製、品名「ＪＳＲ  ＲＢ８３０」）を５５質量部とし、未架橋エチレン−酢酸ビニル共重合体（東ソー株式会社製、品名「ウルトラセン６３０」）を４５質量部とした以外は実施例１と同様にして直径６０ｃｍ、厚さ３ｍｍの研磨パッドを得た。得られた研磨パッドにおいて、Ｐｙ−ＧＣによる非水溶性マトリックス中の１，２−ポリブタジエンの含有量は５８質量％であった。更に、水溶性粒子の体積割合は実施例１と同じように約２１体積％であった。
【００６２】
実施例３
未架橋１，２−ポリブタジエン（ジェイエスアール株式会社製、品名「ＪＳＲ  ＲＢ８３０」）を７０質量部とし、未架橋エチレン−酢酸ビニル共重合体に換えて未架橋ポリエチレン（日本ポリケム株式会社製、品名「ＹＦ３０」）を３０質量部とした以外は、実施例１と同様に二軸押し出し機により混練した。その後、有機過酸化物（日本油脂株式会社製、品名「パークミルＤ４０」）の添加量を１．０質量部とした以外は実施例１と同様にして直径６０ｃｍ、厚さ３ｍｍの研磨パッドを得た。得られた研磨パッドにおいて、Ｐｙ−ＧＣによる非水溶性マトリックス中の１，２−ポリブタジエンの含有量は７３質量％であった。更に、水溶性粒子の体積割合は実施例１と同じように約２１体積％であった。
【００６３】
比較例１
未架橋１，２−ポリブタジエン（ジェイエスアール株式会社製、品名「ＪＳＲ  ＲＢ８３０」）１００質量部と、水溶性粒子であるβ−サイクロデキストリン（横浜国際バイオ研究所株式会社製、品名「デキシパールβ−１００」、平均粒径２０μｍ）４０質量部と、を１６０℃に調温された二軸押し出し機を用いて混練した。その後、有機過酸化物（日本油脂株式会社製、品名「パークミルＤ４０」）を０．３質量部添加してさらに混練した。この混練物を１７０℃に調温された金型内で１８分間保持して架橋処理を行い、直径６０ｃｍ、厚さ３ｍｍの研磨パッドを得た。得られた研磨パッドにおいて、Ｐｙ−ＧＣによる非水溶性マトリックス中の１，２−ポリブタジエンの含有量は９６質量％であった。更に、水溶性粒子の体積割合は実施例１と同じように約２１体積％であった。
【００６４】
［２］成形性の評価
実施例１〜３及び比較例１と同様に研磨パッドを各々２０枚製造した。但し、脱型を行う時、異なる２つの脱型方法を用いた。一方は、成形品の一端を治具で掴み、成形機横の戴置台までそのまま運搬した。他方は、成形品の下に薄い金属板を挿入し、成形品がたわまないように、この金属板を掴んで成形機横の戴置台までそのまま運搬した。各脱型方法を用いて各々１０枚ずつの研磨パッドを製造した。この結果、得られた研磨パッドを観察し、割れ又は亀裂が目視により認められた研磨パッドを数え、製造した総数に対して割れ又は亀裂が認められた割合を算出した。この結果を表１に示した。
【００６５】
【表１】
2008149458.tif 000002
【００６６】
［３］耐摩耗性の評価
実施例１〜３及び比較例１で得られた研磨パッドから試験片を切り出し、ＪＩＳ  Ｋ  ６２６４に従ってＤＩＮ摩耗試験機を用いた摩耗容積を測定した。この結果を表１に併記した。
【００６７】
［４］縦弾性率の温度依存性の評価
固体用の粘弾性測定器（レオメトリック・サイエンティフィック社製、形式「ＲＳＡII」）を使用し、２．５ｍｍ×１．０ｍｍの短冊状の試験片を用いて、−２０〜１００℃、初期負荷１００ｇ、最大歪み０．０１％、周波数０．２Ｈｚの条件下において引張モードで縦弾性率を測定した。そして、０〜８０℃の間の縦弾性率の変化量を算出し、表１に併記した。
【００６８】
表１の結果より、未架橋非水溶性マトリックスが未架橋ＰＢＤのみからなる比較例１では、脱型時に割れを３０％の確率で生じており、補助板を使用することが好ましいことが分かる。また、得られた研磨パッドにおいては、縦弾性率の変化量及び摩耗容積が実施例に比べて大きいことが分かる。
これに対して、本発明品である実施例１〜３では、脱型時に補助板を使用しなくとも割れを全く生じておらず、比較例に比べると成形性に優れていることが分かる。また、縦弾性率の変化量も６００〜８００ＭＰａと小さい。特に架橋ＥＶＡを含有する実施例１及び実施例２では、比較例１に比べると縦弾性率の変化量が２５〜３８％小さくなっていることが分かる。更に、摩耗容積は２００〜３５０ｃｍ３であり、比較例１に比べると３０〜６０％小さくなっていることが分かる。従って、架橋ＰＢＤに加えて他の架橋重合体を含有する研磨パッドでは、成形性及び耐摩耗性に優れていることが分かる。また、特に他の架橋重合体が架橋ＥＶＡである場合には縦弾性率の変化量が低減されることが分かる。
【手続補正書】
【提出日】平成20年3月26日(2008.3.26)
【手続補正１】
【補正対象書類名】特許請求の範囲
【補正対象項目名】全文
【補正方法】変更
【補正の内容】
【特許請求の範囲】
【請求項１】
非水溶性マトリックスと該非水溶性マトリックス中に分散された水溶性粒子とを含有する研磨パッド用組成物において、
未架橋非水溶性マトリックスと該未架橋非水溶性マトリックス中に分散された水溶性粒子とを含有する未架橋研磨パッド用組成物を架橋処理して得られ、
上記未架橋非水溶性マトリックスは未架橋１，２−ポリブタジエンと未架橋エチレン−酢酸ビニル共重合体とを含有し、
上記未架橋１，２−ポリブタジエンは上記未架橋非水溶性マトリックス全体を１００質量％とした場合に１０質量％以上であり、
上記未架橋１，２−ポリブタジエンは上記未架橋１，２−ポリブタジエンと上記未架橋エチレン−酢酸ビニル共重合体との合計を１００質量％とした場合に５０質量％以上であることを特徴とする研磨パッド用組成物。
【請求項２】
上記非水溶性マトリックスは、更に、架橋１，２−ポリブタジエン及び架橋エチレン−酢酸ビニル共重合体の両方を除く他の架橋重合体を含有する請求項１記載の研磨パッド用組成物。
【請求項３】
上記他の架橋重合体は、架橋ポリエチレン重合体、架橋アクリロニトリル−スチレン−ブタジエン共重合体、及び架橋スチレン−ブタジエン−スチレン共重合体のうちの少なくとも１種である請求項２に記載の研磨パッド用組成物。
【請求項４】
上記水溶性粒子の平均粒径は０．１〜５００μｍである請求項１乃至３のうちのいずれか１項に記載の研磨パッド用組成物。
【請求項５】
上記架橋処理は、有機過酸化物を用いたものである請求項１乃至４のうちのいずれか１項に記載の研磨パッド用組成物。
【請求項６】
請求項１乃至５のうちのいずれか１項に記載の研磨パッド用組成物からなる研磨部を備えることを特徴とする研磨パッド。
【手続補正２】
【補正対象書類名】明細書
【補正対象項目名】全文
【補正方法】変更
【補正の内容】
【発明の詳細な説明】
【技術分野】
【０００１】
本発明は、研磨パッド用組成物及びこれを用いた研磨パッドに関する。更に詳しくは、成形性及び耐摩耗性に優れた研磨パッド用組成物及びこれを用いた研磨パッドに関する。本発明は、半導体装置の製造において広く利用される。特に半導体ウェハ等の表面の化学機械研磨等において好適である。
【背景技術】
【０００２】
近年、平坦面を形成する方法としてＣｈｅｍｉｃａｌ  Ｍｅｃｈａｎｉｃａｌ  Ｐｏｌｉｓｈｉｎｇ（ＣＭＰ）が注目されている。ＣＭＰでは研磨パッドと被研磨面とを摺動させながら、砥粒が分散された水系分散体であるスラリーを研磨パッド表面に供給し、研磨パッド表面に開口する穴（以下、「ポア」という）にスラリーを滞留させて研磨が行われる。
【０００３】
本発明者らは、架橋重合体を含有する研磨パッド用組成物を用いた研磨パッドが優れた性能を発揮できることを見出した。この技術は特開２００１−３３４４５５号公報にて開示されている。そのほか、従来より知られている研磨パッド等に関する技術として、特表平８−５００６２２号公報、特開２０００−３４４１６号公報、特開２０００−３３５５２号公報及び特開２０００−３４４１６号公報等がある。しかし、各種性能の更なる向上を図る必要がある。
【発明の開示】
【発明が解決しようとする課題】
【０００４】
本発明は上記実情に鑑みてなされたものであり、成形性及び耐摩耗性に優れた研磨パッド用組成物及びこれを用いた研磨パッドを提供することを目的とする。
【課題を解決するための手段】
【０００５】
本発明は、下記（１）〜（６）の研磨パッド用組成物及びこれを用いた研磨パッドを提供する。
（１）  非水溶性マトリックスと該非水溶性マトリックス中に分散された水溶性粒子とを含有する研磨パッド用組成物において、
未架橋非水溶性マトリックスと該未架橋非水溶性マトリックス中に分散された水溶性粒子とを含有する未架橋研磨パッド用組成物を架橋処理して得られ、
上記未架橋非水溶性マトリックスは未架橋１，２−ポリブタジエンと未架橋エチレン−酢酸ビニル共重合体とを含有し、
上記未架橋１，２−ポリブタジエンは上記未架橋非水溶性マトリックス全体を１００質量％とした場合に１０質量％以上であり、
上記未架橋１，２−ポリブタジエンは上記未架橋１，２−ポリブタジエンと上記未架橋エチレン−酢酸ビニル共重合体との合計を１００質量％とした場合に５０質量％以上であることを特徴とする研磨パッド用組成物。
（２）  上記非水溶性マトリックスは、更に、架橋１，２−ポリブタジエン及び架橋エチレン−酢酸ビニル共重合体の両方を除く他の架橋重合体を含有する上記（１）に記載の研磨パッド用組成物。
（３）  上記他の架橋重合体は、架橋ポリエチレン重合体、架橋アクリロニトリル−スチレン−ブタジエン共重合体、及び架橋スチレン−ブタジエン−スチレン共重合体のうちの少なくとも１種である上記（２）に記載の研磨パッド用組成物。
（４）  上記水溶性粒子の平均粒径は０．１〜５００μｍである（１）乃至（３）のうちのいずれかに記載の研磨パッド用組成物。
（５）  上記架橋処理は、有機過酸化物を用いたものである（１）乃至（４）のうちのいずれかに記載の研磨パッド用組成物。
（６）  上記（１）乃至上記（５）のうちのいずれかに記載の研磨パッド用組成物からなる研磨部を備えることを特徴とする研磨パッド。
【発明の効果】
【０００６】
本発明の研磨パッド用組成物によると、優れた研磨性能を有する研磨パッド及び複層型研磨パッドを効率よく、安定して得ることができる。また、耐摩耗性に優れた研磨パッド及び複層型研磨パッドを得ることができる。
他の架橋重合体が、架橋ポリエチレン重合体、架橋アクリロニトリル−スチレン−ブタジエン共重合体、及び架橋スチレン−ブタジエン−スチレン共重合体のうちの少なくとも１種である場合は、特に優れた成形性及び耐摩耗性を得ることができる。
本発明の研磨パッドによると、耐摩耗性に優れ、安定した研磨性能を長期にわたって発揮させることができる。
【発明を実施するための最良の形態】
【０００７】
以下、本発明を詳しく説明する。
［１］架橋ＰＢＤ及び他の架橋重合体を含有する研磨パッド用組成物（参考発明）
上記「非水溶性マトリックス」は、後述する研磨パッドの研磨部、更には研磨パッド全体（以下、併せて「研磨部及び研磨パッド」ともいう）を構成する母相である。この非水溶性マトリックスには後述する水溶性粒子が分散されて含有される。また、非水溶性マトリックスには架橋１，２−ポリブタジエン（以下、単に「架橋ＰＢＤ」ともいう）が含有され、架橋エチレン−酢酸ビニル共重合体（以下、単に「架橋ＥＶＡ」ともいう）は含有されず、架橋ＰＢＤ及び架橋ＥＶＡの両方を除く他の架橋重合体が含有される。
【０００８】
上記「架橋１，２−ポリブタジエン」は、非水溶性マトリックスに弾性回復力を付与でき、研磨時に研磨部及び研磨パッドにかかるずり応力による変位を小さく抑えることができる。このため、研磨時及びドレッシング時に非水溶性マトリックスが過度に引き延ばされ塑性変形してポアが埋まることや毛羽立ちが短期間で潰れることを抑制できる。即ち、良好な研磨状態を長く維持でき、また、ドレッシング時にはポアを効率よく形成できる。また、ドレッシングによって研磨部及び研磨パッドの表面が過度に毛羽立つことも抑制でき、研磨平坦性が阻害されない。
【０００９】
架橋ＰＢＤの含有量は、非水溶性マトリックス全体を１００質量％とした場合に、１０質量％以上であり、１５質量％以上であることが好ましく、２０質量％以上であることがより好ましく、３０質量％以上であることが特に好ましい。但し、通常、９５質量％以下である。架橋ＰＢＤの含有量が１０質量％未満であると上記架橋ＰＢＤを含有する効果が十分に発揮され難い場合がある。
この架橋ＰＢＤは、どのような方法で架橋されたものであってもよい。即ち、例えば、有機過酸化物、硫黄、硫黄化合物等を用いて化学架橋されたものであってもよく、加熱により熱架橋されたものであってもよく、電子線照射等により放射線架橋されたものであってもよく、更にはこれらのうちの２種以上の架橋方法により架橋されたものであってもよい。
【００１０】
上記「他の架橋重合体」は、非水溶性マトリックスに含有される架橋ＰＢＤ及び架橋ＥＶＡを除く架橋重合体である。他の架橋重合体が含有されることにより、（１）成形性が向上される。この成形性とは、成形のし易さ及びハンドリング性等を含むものである。例えば、金型内に非水溶性マトリックスとなる未架橋物を充填し、架橋剤等を用いて金型内にて架橋させ、その後、得られた成形体（研磨パッド及び研磨層等）を脱型する工程を行う場合がある。この脱型を行う時に成形体が割れたり、欠けたりすることを確実に防止できる。また、（２）優れた耐摩耗性が付与される。このため、長寿命な研磨部及び研磨パッドを得ることができる。
【００１１】
この他の架橋重合体の種類は特に限定されない。他の架橋重合体としては、熱可塑性樹脂、エラストマー、ゴム及び硬化性樹脂（熱硬化性樹脂、光硬化性樹脂等、熱、光等により、硬化される樹脂）等の未架橋重合体のうちの１種が架橋されてなる架橋重合体や、これらの未架橋重合体のうちの２種以上が共架橋されてなる架橋重合体等を挙げることができる。これらは単独で又は組み合わせて用いることができる。
熱可塑性樹脂としては、ポリエチレン等のポリオレフィン系樹脂（ＥＶＡを除く）、アクリロニトリル−スチレン−ブタジエン共重合体（ＡＢＳ樹脂等）、ポリスチレン系樹脂、ポリアクリル系樹脂｛（メタ）アクリレート系樹脂等｝、ビニルエステル系樹脂（ＥＶＡを除く）、飽和ポリエステル系樹脂、ポリアミド系樹脂、フッ素樹脂（ポリフッ化ビニリデン等）、ポリカーボネート系樹脂、ポリアセタール系樹脂等が挙げられる。
【００１２】
エラストマーとしては、ポリオレフィン系エラストマー（ＥＶＡを除く）、スチレン系エラストマー｛スチレン−ブタジエン−スチレン共重合体、その水素添加ブロック共重合体（ＳＥＢＳ）等｝、熱可塑性ポリウレタン系エラストマー、熱可塑性ポリエステル系エラストマー、ポリアミド系エラストマー、シリコーン樹脂系エラストマー、フッ素樹脂系エラストマー等が挙げられる。
【００１３】
ゴムとしては、ブタジエン系ゴム（高シスブタジエンゴム、低シスブタジエンゴム等）、イソプレン系ゴム、スチレン−ブタジエン系ゴム、スチレン−イソプレン系ゴム等の共役ジエン系ゴム、アクロルニトリル−ブタジエン系ゴム等のニトリル系ゴム、アクリル系ゴム、エチレン−プロピレン系ゴム、エチレン−プロピレン−ジエン系ゴム等のエチレン−α−オレフィン系ゴム、及び、ブチルゴムやシリコーンゴムやフッ素ゴム等のその他のゴムが挙げられる。
硬化性樹脂としては、ウレタン系樹脂、エポキシ系樹脂、（メタ）アクリル系樹脂、不飽和ポリエステル系樹脂、ポリウレタン−ウレア系樹脂、ウレア系樹脂、ケイ素系樹脂、フェノール系樹脂等が挙げられる。
【００１４】
これら他の架橋重合体は、前記架橋ＰＢＤと同様にどのような方法で架橋されたものであってもよい。また、これらの他の架橋重合体は、架橋ＰＢＤと共架橋されていてもよく、共架橋されていなくてもよい。また、これらの他の架橋重合体は、酸無水物基、カルボキシル基、ヒドロキシル基、エポキシ基、アミノ基等により変性された重合体であってもよい。変性により、架橋ＰＢＤや、後述する水溶性粒子や、スラリーとの親和性を調節することができる。
【００１５】
上記他の架橋重合体の中でも、ポリエチレン樹脂、アクリロニトリル−スチレン−ブタジエン共重合体、スチレン−ブタジエン−スチレン共重合体、ポリアクリル系樹脂、ビニルエステル系樹脂、飽和ポリエステル系樹脂、ポリアミド系樹脂及びポリアセタール系樹脂のうちの少なくとも１種が架橋又は共架橋された架橋重合体が好ましい。これらの架橋重合体は、成形性及び耐摩耗性を向上させる効果が大きい。また、吸水による軟化が少なく、スラリー中に含有される酸やアルカリに対して安定である。
これら他の架橋重合体の含有量は、非水溶性マトリックス全体を１００質量％とした場合に、５質量％以上であることが好ましく、１０質量％以上であることがより好ましく、２０質量％以上であることが特に好ましい。但し、他の架橋重合体は９０質量％以下である。他の架橋重合体の含有量が５質量％未満であると前記（１）及び（２）の効果が十分に発揮されない場合がある。
【００１６】
上記架橋ＰＢＤ及び他の架橋重合体の好ましい含有量は各々の組合せとすることができる。即ち、例えば、架橋ＰＢＤが１０〜９５質量％であり且つ他の架橋重合体が５〜９０質量％であることが好ましく、架橋ＰＢＤが１５〜９５質量％であり且つ他の架橋重合体が５〜８５質量％であることがより好ましく、架橋ＰＢＤが２０〜９０質量％であり且つ他の架橋重合体が１０〜８０質量％であることが特に好ましく、架橋ＰＢＤが３０〜８０質量％であり且つ他の架橋重合体が２０〜７０質量％であることがとりわけ好ましい。
【００１７】
研磨パッド用組成物を構成する非水溶性マトリックスは、上記のように架橋ＰＢＤを非水溶性マトリックスに対して１０質量％以上含有し、且つ他の架橋重合体を含有することにより、ＪＩＳ  Ｋ  ６２５１に準じて非水溶性マトリックスからなる試験片を８０℃において破断させた場合に、破断後に残留する伸び（以下、単に「破断残留伸び」という）を１００％以下とすることができる。即ち、破断した後の標線間合計距離が破断前の標線間距離の２倍以下となる。この破断残留伸びは３０％以下（更に好ましくは１０％以下、とりわけ好ましくは５％以下、通常０％以上）であることがより好ましい。破断残留伸びが１００％を超えると、研磨時及び面更新時に研磨部及び研磨パッドの表面から掻き取られた又は引き延ばされた微細片がポアを塞ぎ易くなる傾向にあり好ましくない。尚、この「破断残留伸び」とは、ＪＩＳ  Ｋ  ６２５１「加硫ゴムの引張試験方法」に準じて、試験片形状ダンベル状３号形、引張速度５００ｍｍ／分、試験温度８０℃で引張試験を行い試験片を破断させた場合に、破断して分割された試験片の各々の標線から破断部までの合計距離から、試験前の標線間距離を差し引いた距離の伸び率である。また、実際の研磨においては摺動により発熱するため温度８０℃における試験である。
【００１８】
尚、研磨パッド用組成物には、架橋ＰＢＤ及び他の架橋重合体以外に、未架橋重合体を含有してもよい。未架橋重合体としては、未架橋１，２−ポリブタジエン及び未架橋エチレン−酢酸ビニル共重合体の他、前記他の架橋重合体として挙げた熱可塑性樹脂、エラストマー、ゴム及び硬化性樹脂等の未架橋重合体を挙げることができる。
【００１９】
上記「水溶性粒子」は、水系分散体であるスラリーと接触することにより非水溶性マトリックスから脱離するものであり、非水溶性マトリックス中に分散されている。この水溶性粒子が脱離することにより非水溶性マトリックスにはポアが形成される。水溶性粒子の脱離は、スラリー中に含有される水等との接触により溶解することで生じてもよく、この水等を含有して膨潤し、ゲル状となることで生じるものであってもよい。更に、この溶解又は膨潤は水によるものばかりでなく、メタノール等のアルコール系溶剤を含有する水系混合媒体との接触によるものであってもよい。
【００２０】
水溶性粒子は、ポアを形成する以外にも、研磨部及び研磨パッドの押し込み硬さを大きくし、押圧による被研磨体の押し込み量を小さくする効果を有する。即ち、例えば、水溶性粒子を含有することにより研磨部及び研磨パッドのショアＤ硬度は３５以上（より好ましくは５０〜９０、更に好ましくは６０〜８５、通常１００以下）にすることができる。ショアＤ硬度が３５以上であると、被研磨体に負荷できる圧力を大きくでき、これに伴い研磨速度を向上させることができる。更に加えて、高い研磨平坦性が得られる。従って、この水溶性粒子は、研磨部及び研磨パッドの十分な押し込み硬さを確保できる中実体であることが特に好ましい。
【００２１】
水溶性粒子を構成する水溶性化合物の種類は特に限定されないが、例えば、有機系水溶性化合物及び無機系水溶性化合物を挙げることができる。有機系水溶性化合物としては、糖類（シクロデキストリン、デキストリン及びでんぷん等の多糖類、乳糖、マンニット等）、セルロース類（ヒドロキシプロピルセルロース、メチルセルロース等）、蛋白質、ポリビニルアルコール、ポリビニルピロリドン、ポリアクリル酸、ポリアクリル酸塩、ポリエチレンオキサイド、水溶性の感光性樹脂、スルホン化ポリイソプレン、スルホン化ポリイソプレン共重合体等を挙げることができる。更に、無機系水溶性化合物としては、酢酸カリウム、硝酸カリウム、炭酸カリウム、炭酸水素カリウム、塩化カリウム、臭化カリウム、リン酸カリウム、硝酸マグネシウム等を挙げることができる。これらの水溶性化合物は単独又は２種以上を組み合わせて用いることができる。更に、水溶性粒子は、所定の水溶性化合物からなる１種の水溶性粒子であってもよく、異なる水溶性化合物からなる２種以上の水溶性粒子であってもよい。
【００２２】
また、水溶性粒子の平均粒径は０．１〜５００μｍ（より好ましくは０．５〜１００μｍ、更に好ましくは１〜５０μｍ）とすることが好ましい。即ち、ポアの大きさは０．１〜５００μｍ（より好ましくは０．５〜１００μｍ、更に好ましくは１〜５０μｍ）であることが好ましい。水溶性粒子の平均粒径が０．１μｍ未満であると、形成されるポアの大きさが使用する砥粒より小さくなるためスラリーを十分に保持できる研磨部及び研磨パッドが得難くなる傾向にある。一方、５００μｍを超えると、形成されるポアの大きさが過大となり、得られる研磨部及び研磨パッドの機械的強度及び研磨速度が低下する傾向にある。
【００２３】
この水溶性粒子の含有量は、非水溶性マトリックスと水溶性粒子との合計を１００体積％とした場合に、水溶性粒子は１０〜９０体積％（より好ましくは１２〜６０体積％、更に好ましくは１５〜４５体積％）であることが好ましい。水溶性粒子の含有量が１０体積％未満であると、得られる研磨部及び研磨パッドにおいてポアが十分に形成されない場合があり、研磨速度が低下する場合がある。一方、９０体積％を超えて水溶性粒子を含有する場合は、得られる研磨部及び研磨パッドに内包された水溶性粒子が連鎖的に膨潤又は溶解することを十分に防止でき難くなる傾向にあり、研磨部及び研磨パッドの硬度及び機械的強度を適正な値に保持し難くなる。
【００２４】
また、水溶性粒子は、研磨部及び研磨パッド内において表層に露出した場合にのみ水溶し、研磨部及び研磨パッドの内部では吸湿し、更には膨潤しないことが好ましい。このため水溶性粒子は最外部の少なくとも一部に吸湿を抑制する外殻を備えることができる。この外殻は水溶性粒子に物理的に吸着していても、水溶性粒子と化学結合していても、更にはこの両方により水溶性粒子に接していてもよい。このような外殻を形成する材料としては、エポキシ樹脂、ポリイミド、ポリアミド、ポリシリケート等を挙げることができる。尚、この外殻は水溶性粒子の表面の一部のみに形成されていても十分に上記効果を得ることができる。
【００２５】
上記非水溶性マトリックスは、水溶性粒子との親和性並びに非水溶性マトリックス中における水溶性粒子の分散性を制御するため、相溶化剤を含有することができる。相溶化剤としては、酸無水物基、カルボキシル基、ヒドロキシル基、エポキシ基、オキサゾリン基及びアミノ基等により変性された重合体、ブロック共重合体、並びにランダム共重合体、更に、種々のノニオン系界面活性剤、カップリング剤等を挙げることができる。
【００２６】
更に、非水溶性マトリックス及び／又は水溶性粒子中に、従来からスラリーに含有されている砥粒、酸化剤、アルカリ金属の水酸化物、酸、使用時に酸を発生する塩、ｐＨ調節剤、界面活性剤及びスクラッチ防止剤等の１種又は２種以上を含有することができる。これにより研磨時に水のみを供給して研磨を行うことも可能となる。
上記砥粒としては、シリカ、アルミナ、セリア、ジルコニア及びチタニア等からなる粒子を挙げることができる。これらは１種又は２種以上を用いることができる。
上記酸化剤としては、過酸化水素、過酢酸、過安息香酸、ｔｅｒｔ−ブチルハイドロパーオキサイド等の有機過酸化物、過マンガン酸カリウム等の過マンガン酸化合物、重クロム酸カリウム等の重クロム酸化合物、ヨウ素酸カリウム等のハロゲン酸化合物、硝酸及び硝酸鉄等の硝酸化合物、過塩素酸等の過ハロゲン酸化合物、過硫酸アンモニウム等の過硫酸塩、並びにヘテロポリ酸等が挙げられる。これらの酸化剤のうちでは、分解生成物が無害である過酸化水素及び有機過酸化物の他、過硫酸アンモニウム等の過硫酸塩が特に好ましい。これらは１種又は２種以上を用いることができる。
【００２７】
上記アルカリ金属の水酸化物としては、水酸化ナトリウム、水酸化カリウム、水酸化ルビジウム、及び水酸化セシウム等が挙げられる。これらは１種又は２種以上を用いることができる。
上記酸としては有機酸及び無機酸が挙げられる。このうち有機酸としては、パラトルエンスルホン酸、ドデシルベンゼンスルホン酸、イソプレンスルホン酸、グルコン酸、乳酸、クエン酸、酒石酸、リンゴ酸、グリコール酸、マロン酸、ギ酸、シユウ酸、コハク酸、フマル酸、マレイン酸及びフタル酸等が挙げられる。また、無機酸としては、硝酸、塩酸及び硫酸等が挙げられる。これら酸は１種又は２種以上を用いることができる。
上記塩としては、上記酸のアンモニウム塩、ナトリウム塩、カリウム塩等のアルカリ金属塩、カルシウム塩、マグネシウム塩等のアルカリ土類金属塩等が挙げられる。これらは１種又は２種以上を用いることができる。
【００２８】
上記界面活性剤としては、カチオン系、アニオン系及びノニオン系を挙げることができる。このうちカチオン系界面活性剤としては、脂肪族アミン塩、脂肪族アンモニウム塩等が挙げられる。また、アニオン系界面活性剤としては、脂肪酸石鹸、アルキルエーテルカルボン酸塩等のカルボン酸塩、アルキルベンゼンスルホン酸塩、アルキルナフタレンスルホン酸塩、α−オレフィンスルホン酸塩等のスルホン酸塩、高級アルコール硫酸エステル塩、アルキルエーテル硫酸塩、ポリオキシエチレンアルキルフェニルエーテル硫酸塩等の硫酸エステル塩、アルキルリン酸エステル塩等のリン酸エステル塩などが挙げられる。更に、ノニオン系界面活性剤としては、ポリオキシエチレンアルキルエーテル等のエーテル型、グリセリンエステルのポリオキシエチレンエーテル等のエーテルエステル型、ポリエチレングリコール脂肪酸エステル、グリセリンエステル、ソルビタンエステル等のエステル型などが挙げられる。これらは１種又は２種以上を用いることができる。
【００２９】
上記スクラッチ防止剤としては、ビフェノール、ビピリジル、２−ビニルピリジン及び４−ビニルピリジン、サリチルアルドキシム、ｏ−フェニレンジアミン及びｍ−フェニレンジアミン、カテコール、ｏ−アミノフェノール、チオ尿素、Ｎ−アルキル基含有（メタ）アクリルアミド、Ｎ−アミノアルキル基含有（メタ）アクリルアミド、７−ヒドロキシ−５−メチル−１，３，４−トリアザインドリジン、５−メチル−１Ｈ−ベンゾトリアゾール、フタラジン、メラミン及び３−アミノ−５，６−ジメチル−１，２，４−トリアジン等が挙げられる。これらは１種又は２種以上を用いることができる。
【００３０】
また、非水溶性マトリックスは、上記相溶化剤、上記従来からスラリーに含有されている各種材料以外に、充填剤、軟化剤、酸化防止剤、紫外線吸収剤、帯電防止剤、滑剤、可塑剤等の各種の添加剤を含有することができる。このうち充填剤としては炭酸カルシウム、炭酸マグネシウム、タルク、クレー等の剛性を向上させる材料、及びシリカ、アルミナ、セリア、チタニア、ジルコニア、二酸化マンガン、三酸化二マンガン、炭酸バリウム等の研磨効果を備える材料等を用いてもよい。
【００３１】
前述の研磨パッド用組成物は、未架橋非水溶性マトリックスと未架橋非水溶性マトリックス中に分散された水溶性粒子とを含有する未架橋研磨パッド用組成物を架橋処理して得ることができる。更に、この未架橋非水溶性マトリックスは未架橋１，２−ポリブタジエンと、未架橋１，２−ポリブタジエン及び未架橋エチレン−酢酸ビニル共重合体の両方を除く他の未架橋重合体を含有し、未架橋１，２−ポリブタジエンは未架橋非水溶性マトリックス全体を１００質量％とした場合に１０質量％以上であり、架橋処理により未架橋１，２−ポリブタジエン及び他の未架橋重合体の各々の少なくとも一部が架橋されるものとすることができる。
【００３２】
未架橋非水溶性マトリックスは、架橋処理されて前記非水溶性マトリックスとなる。未架橋ＰＢＤは、架橋処理時に少なくとも一部が架橋される。架橋された部分は前記架橋ＰＢＤとなる。未架橋非水溶性マトリックス全体を１００質量％とした場合に未架橋ＰＢＤの含有量は、１０質量％以上であり、１５質量％以上であることが好ましく、２０質量％以上であることがより好ましく、３０質量％以上であることが特に好ましい。未架橋ＰＢＤの含有量が１０質量％未満であると、架橋後の非水溶性マトリックス中に含有される架橋ＰＢＤの量が１０質量％未満となる場合があり、架橋ＰＢＤが含有される効果が十分に得られ難くなる場合がある。
【００３３】
架橋ＰＢＤ及び架橋ＥＶＡを除く他の未架橋重合体は、架橋処理時に少なくとも一部が架橋され、前記他の架橋重合体となる。他の未架橋重合体としては、前述の熱可塑性樹脂、エラストマー、ゴム及び硬化性樹脂等の未架橋物を挙げることができる。更に、他の未架橋重合体は前記と同様に変性されていてもよい。これらは１種のみであってもよく、２種以上であってもよい。
これらの未架橋重合体の中でも、ポリエチレン樹脂、アクリロニトリル−スチレン−ブタジエン共重合体、スチレン−ブタジエン−スチレン共重合体、ポリアクリル系樹脂、ビニルエステル系樹脂、飽和ポリエステル系樹脂、ポリアミド系樹脂及びポリアセタール系樹脂の未架橋重合体のうちの少なくとも１種が好ましい。これらは１種のみであってもよく、２種以上であってもよい。これらが好ましい理由は前述の通りである。
他の未架橋重合体の含有量は、未架橋非水溶性マトリックス全体を１００質量％とした場合に、５質量％以上であることが好ましく、１０質量％以上であることがより好ましく、２０質量％以上であることが特に好ましい。但し、他の未架橋重合体は９０質量％以下である。他の未架橋重合体の含有量が５質量％未満であると得られる研磨パッドにおいて前記（１）及び（２）の効果が十分に発揮されない場合がある。
【００３４】
上記未架橋ＰＢＤ及び他の未架橋重合体の好ましい含有量は各々の組合せとすることができる。即ち、例えば、未架橋ＰＢＤが１０〜９５質量％であり且つ他の未架橋重合体が５〜９０質量％であることが好ましく、未架橋ＰＢＤが１５〜９５質量％であり且つ他の未架橋重合体が５〜８５質量％であることがより好ましく、未架橋ＰＢＤが２０〜９０質量％であり且つ他の未架橋重合体が１０〜８０質量％であることが特に好ましく、未架橋ＰＢＤが３０〜８０質量％であり且つ他の未架橋重合体が２０〜７０質量％であることがとりわけ好ましい。
【００３５】
架橋処理は、未架橋ＰＢＤ及び他の未架橋重合体の少なくとも一部を架橋する処理である。この架橋処理においては、未架橋ＰＢＤと他の未架橋重合体とは共架橋されても、共架橋されなくてもよい。また、未架橋ＰＢＤの架橋と他の未架橋重合体の架橋とを同時に行ってもよく、いずれか一方を先に行い他方を後から行ってもよい。また、架橋を行う方法は特に限定されず、有機過酸化物、硫黄、硫黄化合物等を用いて化学架橋、加熱により熱架橋、及び電子線照射等により放射線架橋などにより行うことができる。これらの中でも、架橋効率が良好であるため有機過酸化物を用いた架橋を行うことが好ましい。
更に、この架橋処理は、架橋処理後の非水溶性マトリックス中の架橋ＰＢＤの量が１０質量％以上となるものであり、未架橋ＰＢＤの架橋度が５％以上となるものであることが好ましく、１０％以上となるものであることがより好ましく、１５％以上となるものであることが特に好ましい。更には、架橋度が１００％となってもよい。
【００３６】
また、未架橋研磨パッド用組成物を得る方法は特に限定されないが、例えば、所定の有機材料等の必要な材料を混練機等により混練して得ることができる。混練機としては従来より公知のものを用いることができる。例えば、ロール、ニーダー、バンバリーミキサー、押出機（単軸、多軸）等の混練機を挙げることができる。但し、混練する際には、混練し易いように加熱して混練されるが、この時の温度において水溶性化合物が固体であることが好ましい。固体であることにより、未架橋非水溶性マトリックスとの相溶性の大きさに関わらず水溶性粒子を前記の好ましい平均粒径で分散させることができる。従って、使用する未架橋非水溶性マトリックスの加工温度により、水溶性粒子の種類を選択することが好ましい。
【００３７】
［２］本発明の研磨パッド用組成物
上記「非水溶性マトリックス」は、研磨パッドの研磨部、更には研磨パッド全体を構成する母相である。この非水溶性マトリックスには水溶性粒子が分散されて含有される。
【００３８】
ＥＶＡの酢酸ビニル単位の含有量は特に限定されないが、通常、３質量％以上である。３質量％未満であると縦弾性率の温度依存性を低減する効果が十分に得られ難くなる場合がある。この酢酸ビニル単位の含有量は５〜５０質量％であることが好ましく、５〜３０質量％であることがより好ましく、１０〜３０質量％であることが特に好ましい。酢酸ビニル単位の含有量が５０質量％を超えると、過架橋となり易く、十分な靭性を保持し難くなる場合がある。
【００３９】
本発明の研磨パッド用組成物を構成する非水溶性マトリックスは、前記［１］と同様に破断残留伸びを１００％以下とすることができる。
更に、温度０〜８０℃の間の縦弾性率の変化量を１０００ＭＰａ以下（更には８００ＭＰａ以下、特に６００ＭＰａ以下）に抑えることができる。これにより、特に研磨時及びドレッシング時に摺動等による発熱によって研磨部及び研磨パッドが過度に軟化することが防止される。
また、温度２０〜５０℃の間では、温度差１０℃の間における縦弾性率の変化量を５００ＭＰａ以下（更には４００ＭＰａ以下、特に２００ＭＰａ以下）に抑えることができる。これにより、非水溶性マトリックスの温度依存性はより緩やかに変化することとなり、温度による軟化具合を予測し易く、研磨状態を制御し易くなる。
この縦弾性率は、引張りモードでの縦断性率を測定することができる粘弾性測定器等を用いて、初期負荷１００ｇ、最大ひずみ０．０１％、周波数０．２Ｈｚとして測定した場合の値である。
【００４０】
上記「水溶性粒子」は、前記［１］における水溶性粒子をそのまま適用できる。また、非水溶性マトリックスは前記［１］と同様に相溶化剤を含有できる。更に、非水溶性マトリックス及び／又は水溶性粒子中は前記［１］と同様に従来からスラリーに含有されている砥粒、酸化剤、アルカリ金属の水酸化物、酸、使用時に酸を発生する塩、ｐＨ調節剤、界面活性剤及びスクラッチ防止剤等の１種又は２種以上を含有できる。
【００４１】
この［２］に記載の研磨パッド用組成物は、未架橋非水溶性マトリックスと未架橋非水溶性マトリックス中に分散された水溶性粒子とを含有する未架橋研磨パッド用組成物を架橋処理して得る。更に、この未架橋非水溶性マトリックスは未架橋ＰＢＤと未架橋ＥＶＡとを含有し、未架橋ＰＢＤは未架橋非水溶性マトリックス全体を１００質量％とした場合に１０質量％以上であり、未架橋ＰＢＤは未架橋ＰＢＤと未架橋ＥＶＡとの合計を１００質量％とした場合に５０質量％以上であり、且つ、架橋処理により未架橋１，２−ポリブタジエン及び未架橋ＥＶＡの各々の少なくとも一部が架橋される。
【００４２】
未架橋非水溶性マトリックスは、架橋処理されて前記非水溶性マトリックスとなる。未架橋ＰＢＤは、架橋処理時に少なくとも一部が架橋される。架橋された部分は架橋ＰＢＤとなる。未架橋非水溶性マトリックス全体を１００質量％とした場合に未架橋ＰＢＤの含有量は、１０質量％以上であり、１５質量％以上であることが好ましく、２０質量％以上であることがより好ましく、３０質量％以上であることが特に好ましい。未架橋ＰＢＤの含有量が１０質量％未満であると、架橋後の非水溶性マトリックス中に含有される架橋ＰＢＤの量が１０質量％未満となる場合があり、架橋ＰＢＤが含有される効果が十分に得られ難くなる場合がある。
【００４３】
未架橋ＥＶＡは、架橋処理時に少なくとも一部が架橋される。架橋された部分は架橋ＥＶＡとなる。未架橋非水溶性マトリックス全体を１００質量％とした場合に未架橋ＥＶＡの含有量は５質量％以上であることが好ましく、１０質量％以上であることがより好ましく、２０質量％以上であることが特に好ましく、３０質量％以上であることがとりわけ好ましい。但し、未架橋ＥＶＡは未架橋ＰＢＤとの合計を１００質量％とした場合に未架橋ＰＢＤが５０質量％以上となる範囲で含有される。未架橋ＥＶＡの含有量が５質量％未満であると架橋後の非水溶性マトリックス中に含有される架橋ＥＶＡが５質量％未満となる場合があり、架橋ＥＶＡが含有される効果が十分に得られ難くなる場合がある。
また、未架橋ＥＶＡの酢酸ビニル単位の含有量は特に限定されないが、前述の架橋ＥＶＡと同様な理由から前述の範囲とすることが好ましい。
【００４４】
また、非水溶性マトリックス全体を１００質量％とした場合に、未架橋ＰＢＤの含有量（Ｘ２）と未架橋ＥＶＡの含有量（Ｙ２）との好ましい組合せとしては、例えば、Ｘ２が１０質量％を超えＹ２が５質量％以上であり且つ｛Ｘ２／（Ｘ２＋Ｙ２）×１００｝>５０であることが好ましく、Ｘ２が２０質量％を超えＹ２が１０質量％以上であり且つ｛Ｘ２／（Ｘ２＋Ｙ２）×１００｝>５０であることがより好ましく、Ｘ２が３０質量％を超えＹ２が１５質量％以上であり且つ｛Ｘ２／（Ｘ２＋Ｙ２）×１００｝>５０であることが特に好ましく、Ｘ２が４０質量％を超え、Ｙ２が２０質量％以上であり且つ｛Ｘ２／（Ｘ２＋Ｙ２）×１００｝>５０であることがとりわけ好ましい。
【００４５】
更に、未架橋非水溶性マトリックスには、未架橋ＰＢＤ及び未架橋ＥＶＡ以外にも他の重合体を含有することができる。他の重合体としては、前記［１］に挙げた熱可塑性樹脂、エラストマー、ゴム及び硬化性樹脂等の未架橋重合体や、これらの未架橋重合体のうちの１種が架橋されてなる架橋重合体や、これらの未架橋重合体のうちの２種以上が共架橋されてなる架橋重合体等を挙げることができる。中でも、ポリエチレン樹脂、アクリロニトリル−スチレン−ブタジエン共重合体、スチレン−ブタジエン−スチレン共重合体、ポリアクリル系樹脂、ビニルエステル系樹脂、飽和ポリエステル系樹脂、ポリアミド系樹脂及びポリアセタール系樹脂の未架橋物うちの少なくとも１種が好ましい。
【００４６】
架橋処理は、未架橋ＰＢＤ及び未架橋ＥＶＡの少なくとも一部を架橋する処理である。この架橋処理においては、未架橋ＰＢＤと未架橋ＥＶＡとは共架橋されても、共架橋されなくてもよい。また、未架橋ＰＢＤの架橋と未架橋ＥＶＡの架橋とを同時に行ってもよく、いずれか一方を先に行い他方を後から行ってもよい。また、架橋を行う方法は特に限定されず、有機過酸化物、硫黄、硫黄化合物等を用いて化学架橋、加熱により熱架橋、及び電子線照射等により放射線架橋などにより行うことができる。これらの中でも、架橋効率が良好であるため有機過酸化物を用いた架橋を行うことが好ましい。
更に、この架橋処理は、架橋処理後の非水溶性マトリックス中の架橋ＰＢＤの量が１０質量％以上となるものであり、未架橋ＰＢＤ及び未架橋ＥＶＡの架橋度が各々５％以上となるものであることが好ましく、１０％以上となるものであることがより好ましく、１５％以上となるものであることが特に好ましい。更には、各々の架橋度が１００％となってもよい。
【００４７】
また、未架橋研磨パッド用組成物を得る方法は特に限定されず、前記［１］と同様にして得ることができる。更に、使用する未架橋非水溶性マトリックスの加工温度により、水溶性粒子の種類を選択することが好ましいことも前記［１］と同様である。
【００４８】
［３］研磨パッド
本発明の研磨パッドは、本発明の研磨パッド用組成物からなる研磨部を備える。上記「研磨部」は、研磨パッドの全部又は一部であって、研磨パッドの研磨に供される側の面の全部又は一部を構成する。この研磨部はスラリーや水等の供給により被研磨体に対して研磨効果を発揮できる部分である。研磨パッドのうち研磨部により構成される大きさは特に限定されないが、研磨パッドの研磨に供される側の面の少なくとも５０％以上（より好ましくは８０％以上、更に好ましくは９０％以上）であることが好ましい。研磨部により構成される部分が上記面の５０％未満であるとこの研磨部を備える効果が十分に発揮され難い場合がある。
【００４９】
また、本発明の研磨パッドは、本発明の研磨パッド用組成物からなる研磨部以外に他の機能を有する部分を備えることができる。他の機能を有する部分としては、例えば、光学式終点検出装置を用いて終点を検出するための窓部等を挙げることができる。窓部としては、例えば、厚さ２ｍｍにおいて、波長１００〜３００ｎｍの間のいずれかの波長の光の透過率が０．１％以上（好ましくは２％以上）であるか、又は、波長１００〜３０００ｎｍの間のいずれかの波長域における積算透過率が０．１％以上（好ましくは２％以上）である材料を用いることができる。
更に、本発明の研磨パッドは、本発明の研磨パッド用組成物からなる研磨部以外にも他の研磨パッド用組成物からなる研磨部を備えることもできる。
【００５０】
この研磨パッドの形状は特に限定されないが、例えば、円盤状、ベルト状、ローラー状等とすることができ、研磨装置に応じて適宜選択することが好ましい。また、使用前における研磨パッドの大きさも特に限定されないが、円盤状の研磨パッドでは、例えば、直径０．５〜５００ｃｍ（更に１．０〜２５０ｃｍ、特に２０〜２００ｃｍ）、厚さ０．１〜１００ｍｍ（特に１〜１０ｍｍ）とすることができる。また、本発明の研磨パッドの研磨面には、必要に応じて溝を設けることができる。溝を備えることによりスラリーを研磨面の隅々に行き渡らせ、また、一時的に滞留させる効果を発揮できる。更に、研磨時に生じる研磨屑等の廃棄物を効率よく排出する経路となる。溝の形状は特に限定されず、環状、螺旋状、格子状、ドットパターン状等とすることができる。
また、本発明の研磨パッドの製造方法は特に限定されないが、金型を用いて成形することができる。また、シート状に成形した後、所定の形状に打ち抜いて得ることができる。更に、ブロック状に成形した後、所定の形状にスライスして得ることができる。
【００５１】
［４］複層型研磨パッド
本発明の研磨パッドと、この研磨パッドの裏面側（研磨に供される面の反対面側）に配された支持層とを備えることにより複層型研磨パッドを得ることができる。
支持層は、研磨パッドを裏面側で支える層である。この支持層の特性は特に限定されないが、研磨パッドに比べてより軟質であることが好ましい。より軟質な支持層を備えることにより、研磨パッドの厚さが薄い（例えば、０．５ｍｍ以下）場合であっても、研磨時に研磨パッドが浮き上がることや、研磨パッドの表面が湾曲すること等を防止でき、安定して研磨を行うことができる。この支持層の硬度は、研磨パッドの硬度の９０％以下（更には８０％以下、特に７０％以下、通常１０％以上）であることが好ましい。更には、ショアＤ硬度において７０以下（より好ましくは６０以下、更に好ましくは５０以下、通常１以上）であることが好ましい。
【００５２】
また、支持層は、多孔質体（発泡体）であっても、非多孔質体であってもよい。更に、その平面形状は特に限定されず、研磨パッドと同じであっても異なっていてもよい。この支持層の平面形状としては、例えば、円形、多角形（四角形等）などとすることができる。また、その厚さも特に限定されないが、例えば、０．１〜５ｍｍ（更に好ましくは０．５〜２ｍｍ）とすることができる。但し、例えば、研磨パッドが光学式終点検出装置を用いて終点を検出するための窓部を備える場合には、この窓部を透過する光を遮らないように、研磨パッドと同様な窓部又は同じ窓部を備えることや、窓部を備えず光が通過する切り欠かれた形状とすることもできる。
【００５３】
支持層を構成する材料も特に限定されないが、所定の形状及び性状への成形が容易であり、適度な弾性等を付与できることなどから有機材料を用いることが好ましい。有機材料としては、前記研磨パッドにおける非水溶性マトリックスを構成する各種重合体を適用することができる。但し、支持層を構成する有機材料は架橋重合体であっても、未架橋重合体であってもよい。
また、支持層は１層のみを備えていてもよく、２層以上を備えていてもよい。また、この支持層と研磨パッドとは直接接して積層されていてもよく、他の層を介して積層されていてもよい。更に、支持層は、研磨パッド又は他の層に接着剤、接着材（接着テープ等）などにより接着されていてもよく、部分的に溶融されることにより一体的に接合されていてもよい。
【００５４】
これらの本発明の研磨パッドや、複層型研磨パッドは、前記架橋ＰＢＤを含有することにより弾性回復力が付与される。加えて、他の架橋重合体を含有することにより優れた成形性及び耐摩耗性が付与される。このため、ＣＭＰにおいても特に高い平坦性が要求されるＳＴＩ、Ａｌ及びＣｕ等のメタル配線、Ａｌ、Ｃｕ及びＷ等を用いたビアプラグ、層間絶縁膜（酸化膜、Ｌｏｗ−ｋ及びＢＰＳＧ等）、窒化膜（ＴａＮ及びＴｉＮ等）、ポリシリコン、ベアシリコン等の研磨に好適である。
【実施例】
【００５５】
以下、実験例により本発明を具体的に説明する。
［１］研磨パッドの製造
実験例１（実施例）
未架橋１，２−ポリブタジエン（ジェイエスアール株式会社製、品名「ＪＳＲ  ＲＢ８３０」）７０質量部と、未架橋エチレン−酢酸ビニル共重合体（東ソー株式会社製、品名「ウルトラセン６３０」）３０質量部と、水溶性粒子であるβ−サイクロデキストリン（横浜国際バイオ研究所株式会社製、品名「デキシパールβ−１００」、平均粒径２０μｍ）４０質量部と、を１６０℃に調温された二軸押し出し機を用いて混練した。その後、有機過酸化物（日本油脂株式会社製、品名「パークミルＤ４０」）１．０質量部を添加してさらに混練した。この混練物を１７０℃調温された金型内で１８分間保持して架橋処理を行い、直径６０ｃｍ、厚さ３ｍｍの研磨パッドを得た。得られた研磨パッドにおいて、熱分解ガスクロマトグラフ法（以下、単に「Ｐｙ−ＧＣ」という）による非水溶性マトリックス中の１，２−ポリブタジエンの含有量は７２質量％であった。更に、研磨パッド全体を１００体積％とした場合の水溶性粒子の体積割合は約２１体積％であった（非水溶性マトリックスと水溶性粒子との合計を１００体積％とした場合も同じ）。
【００５６】
実験例２（実施例）
未架橋１，２−ポリブタジエン（ジェイエスアール株式会社製、品名「ＪＳＲ  ＲＢ８３０」）を５５質量部とし、未架橋エチレン−酢酸ビニル共重合体（東ソー株式会社製、品名「ウルトラセン６３０」）を４５質量部とした以外は実施例１と同様にして直径６０ｃｍ、厚さ３ｍｍの研磨パッドを得た。得られた研磨パッドにおいて、Ｐｙ−ＧＣによる非水溶性マトリックス中の１，２−ポリブタジエンの含有量は５８質量％であった。更に、水溶性粒子の体積割合は実験例１と同じように約２１体積％であった。
【００５７】
実験例３（参考例）
未架橋１，２−ポリブタジエン（ジェイエスアール株式会社製、品名「ＪＳＲ  ＲＢ８３０」）を７０質量部とし、未架橋エチレン−酢酸ビニル共重合体に換えて未架橋ポリエチレン（日本ポリケム株式会社製、品名「ＹＦ３０」）を３０質量部とした以外は、実験例１と同様に二軸押し出し機により混練した。その後、有機過酸化物（日本油脂株式会社製、品名「パークミルＤ４０」）の添加量を１．０質量部とした以外は実験例１と同様にして直径６０ｃｍ、厚さ３ｍｍの研磨パッドを得た。得られた研磨パッドにおいて、Ｐｙ−ＧＣによる非水溶性マトリックス中の１，２−ポリブタジエンの含有量は７３質量％であった。更に、水溶性粒子の体積割合は実験例１と同じように約２１体積％であった。
【００５８】
比較例１
未架橋１，２−ポリブタジエン（ジェイエスアール株式会社製、品名「ＪＳＲ  ＲＢ８３０」）１００質量部と、水溶性粒子であるβ−サイクロデキストリン（横浜国際バイオ研究所株式会社製、品名「デキシパールβ−１００」、平均粒径２０μｍ）４０質量部と、を１６０℃に調温された二軸押し出し機を用いて混練した。その後、有機過酸化物（日本油脂株式会社製、品名「パークミルＤ４０」）を０．３質量部添加してさらに混練した。この混練物を１７０℃に調温された金型内で１８分間保持して架橋処理を行い、直径６０ｃｍ、厚さ３ｍｍの研磨パッドを得た。得られた研磨パッドにおいて、Ｐｙ−ＧＣによる非水溶性マトリックス中の１，２−ポリブタジエンの含有量は９６質量％であった。更に、水溶性粒子の体積割合は実験例１と同じように約２１体積％であった。
【００５９】
［２］成形性の評価
実験例１〜３及び比較例１と同様に研磨パッドを各々２０枚製造した。但し、脱型を行う時、異なる２つの脱型方法を用いた。一方は、成形品の一端を治具で掴み、成形機横の戴置台までそのまま運搬した。他方は、成形品の下に薄い金属板を挿入し、成形品がたわまないように、この金属板を掴んで成形機横の戴置台までそのまま運搬した。各脱型方法を用いて各々１０枚ずつの研磨パッドを製造した。この結果、得られた研磨パッドを観察し、割れ又は亀裂が目視により認められた研磨パッドを数え、製造した総数に対して割れ又は亀裂が認められた割合を算出した。この結果を表１に示した。
【００６０】
【表１】
2008149458.tif 000003
【００６１】
［３］耐摩耗性の評価
実験例１〜３及び比較例１で得られた研磨パッドから試験片を切り出し、ＪＩＳ  Ｋ  ６２６４に従ってＤＩＮ摩耗試験機を用いた摩耗容積を測定した。この結果を表１に併記した。
【００６２】
［４］縦弾性率の温度依存性の評価
固体用の粘弾性測定器（レオメトリック・サイエンティフィック社製、形式「ＲＳＡII」）を使用し、２．５ｍｍ×１．０ｍｍの短冊状の試験片を用いて、−２０〜１００℃、初期負荷１００ｇ、最大歪み０．０１％、周波数０．２Ｈｚの条件下において引張モードで縦弾性率を測定した。そして、０〜８０℃の間の縦弾性率の変化量を算出し、表１に併記した。
【００６３】
表１の結果より、未架橋非水溶性マトリックスが未架橋ＰＢＤのみからなる比較例１では、脱型時に割れを３０％の確率で生じており、補助板を使用することが好ましいことが分かる。また、得られた研磨パッドにおいては、縦弾性率の変化量及び摩耗容積が実施例に比べて大きいことが分かる。
これに対して、実験例１〜３では、脱型時に補助板を使用しなくとも割れを全く生じておらず、比較例に比べると成形性に優れていることが分かる。また、縦弾性率の変化量も６００〜８００ＭＰａと小さい。特に架橋ＥＶＡを含有する実験例１及び実験例２では、比較例１に比べると縦弾性率の変化量が２５〜３８％小さくなっていることが分かる。更に、摩耗容積は２００〜３５０ｃｍ３であり、比較例１に比べると３０〜６０％小さくなっていることが分かる。従って、架橋ＰＢＤに加えて他の架橋重合体を含有する研磨パッドでは、成形性及び耐摩耗性に優れていることが分かる。また、特に他の架橋重合体が架橋ＥＶＡである場合には縦弾性率の変化量が低減されることが分かる。